(57)【要約】  本発明は、少なくとも１本の繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面から突出しており、繊維（Ｆ）の繊維領域（ＦＢ３）が、成型品の第２の面から突出している、押出フォームから構成された成型品であって、押出フォームが、  Ｉ）  ポリマー溶融物を押出機内に供給する工程、  ＩＩ）  工程Ｉ）において供給されたポリマー溶融物に少なくとも１種の発泡剤を導入して、発泡性ポリマー溶融物を得る工程、  ＩＩＩ）  工程ＩＩ）において得られた発泡性ポリマー溶融物を、発泡性ポリマー溶融物を膨張させながら、少なくとも１個のダイ開口部の中を通ってより低い圧力の領域に入るように押出機から押出して、膨張フォームを得る工程および  ＩＶ）  工程ＩＩＩ）から得た膨張フォームを、整形工具の中を通るように膨張フォームを誘導することによって較正して、押出フォームを得る工程を含む、押出方法によって作製されている、成型品に関する。
2018506610.tif 000002
【特許請求の範囲】
【請求項１】
少なくとも１本の繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面から突出しており、繊維（Ｆ）の繊維領域（ＦＢ３）が、成型品の第２の面から突出している、押出フォームから製造された成型品であって、押出フォームが、
Ｉ）  ポリマー溶融物を押出機内に供給する工程、
ＩＩ）  工程Ｉ）において供給されたポリマー溶融物に少なくとも１種の発泡剤を導入して、発泡性ポリマー溶融物を得る工程、
ＩＩＩ）  工程ＩＩ）において得られた発泡性ポリマー溶融物を、発泡性ポリマー溶融物を膨張させながら、少なくとも１個のダイ開口部の中を通ってより低い圧力の領域に入るように押出機から押出して、膨張フォームを得る工程および
ＩＶ）  工程ＩＩＩ）から得た膨張フォームを、整形工具の中を通るように膨張フォームを誘導することによって較正して、押出フォームを得る工程
を含む、押出方法によって作製されており、
繊維（Ｆ）が、成型品の厚さ方向（ｄ）に対して１０°から７０°までの角度αで押出フォーム中に導入されている、
成型品。
【請求項２】
ｉ）  工程Ｉ）において供給されたポリマー溶融物が、少なくとも１種の添加剤を含み、ならびに／または
ｉｉ）  少なくとも１種の添加剤が、工程ＩＩ）中にポリマー溶融物に添加され、および／もしくは工程ＩＩ）と工程ＩＩＩ）との間に発泡性ポリマー溶融物に添加され、ならびに／または
ｉｉｉ）  少なくとも１種の添加剤が、工程ＩＩＩ）中に膨張フォームに加えられ、および／もしくは工程ＩＶ）中に膨張フォームに加えられ、ならびに／または
ｉｖ）  少なくとも１つの層（Ｓ２）が、工程ＩＶ）の最中および／もしくは直後に押出フォームに装着され、ならびに／または
ｖ）  次のプロセス工程、すなわち、
Ｖ）  工程ＩＶ）において得られた押出フォームの材料除去処理
が、工程ＩＶ）後に実施される、
請求項１に記載の成型品。
【請求項３】
押出フォームが、ポリスチレン、ポリエステル、ポリフェニレンオキシド、フェニレンオキシドから製造されるコポリマー、スチレンから製造されるコポリマー、ポリアリールエーテルスルホン、ポリフェニレンスルフィド、ポリアリールエーテルケトン、ポリプロピレン、ポリエチレン、ポリアミド、ポリアミドイミド、ポリエーテルイミド、ポリカルボネート、ポリアクリレート、ポリ乳酸、ポリビニルクロリドまたはこれらの混合物から選択される少なくとも１種のポリマーを主体としており、
ポリマーが好ましくは、ポリスチレン、ポリフェニレンオキシド、ポリスチレンとポリフェニレンオキシドとの混合物、ポリエチレンテレフタレート、ポリカルボネート、ポリエーテルスルホン、ポリスルホン、ポリエーテルイミド、スチレンから製造されるコポリマーまたはスチレンから製造されるコポリマーの混合物から選択され、
ポリマーがより好ましくは、ポリスチレン、ポリスチレンとポリ（２，６−ジメチルフェニレンオキシド）との混合物、スチレン−無水マレイン酸ポリマーとスチレン−アクリロニトリルポリマー（ＳＭＡ／ＳＡＮ）との混合物またはスチレン−無水マレイン酸ポリマー（ＳＭＡ）であり、
スチレンから製造されるコポリマーが好ましくは、α−メチルスチレン、環ハロゲン化スチレン、環アルキル化スチレン、アクリロニトリル、アクリル酸エステル、メタクリル酸エステル、Ｎ−ビニル化合物、無水マレイン酸、ブタジエン、ジビニルベンゼンおよびブタンジオールジアクリレートから選択されるモノマーを、スチレンのためのコモノマーとして有する、
請求項１または２に記載の成型品。
【請求項４】
押出フォームが、セルを含み、
ｉ）  セルの少なくとも５０％、好ましくは少なくとも８０％、より好ましくは少なくとも９０％が、異方性であり、および／または
ｉｉ）  セルの少なくとも５０％、好ましくは少なくとも８０％、より好ましくは少なくとも９０％の最小寸法（ｃ方向）に対する最大寸法（ａ方向）の比が、≧１．０５、好ましくは１．１から１０までの範囲、特に好ましくは１．２から５までの範囲であり、および／または
ｉｉｉ）  セルの少なくとも５０％、好ましくは少なくとも８０％、より好ましくは少なくとも９０％の最小寸法（ｃ方向）の平均サイズが、０．０１ｍｍから１ｍｍまでの範囲、好ましくは０．０２ｍｍから０．５ｍｍまでの範囲、特に０．０２ｍｍから０．３ｍｍまでの範囲であり、および／または
ｉｖ）  セルの少なくとも５０％、好ましくは少なくとも８０％、より好ましくは少なくとも９０％が、直交異方性もしくは横等方性であり、および／または
ｖ）  セルの少なくとも５０％、好ましくは少なくとも８０％、より好ましくは少なくとも９０％が、セルの最大寸法（ａ方向）に基づいて成型品の厚さ方向（ｄ）に対して≦４５°、好ましくは≦３０°、より好ましくは≦５°の角度γで整列されており、および／または
ｖｉ）  押出フォームが、少なくとも８０％、好ましくは少なくとも９５％、より好ましくは少なくとも９８％の独立セル含量を有し、および／または
ｖｉｉ）  繊維（Ｆ）が、押出フォームのセルの少なくとも５０％、好ましくは少なくとも８０％、より好ましくは少なくとも９０％の最大寸法（ａ方向）に対して≦６０°、好ましくは≦５０°の角度εをなしている、
請求項１から３のいずれか一項に記載の成型品。
【請求項５】
ｉ）  押出フォームの少なくとも１種の機械的特性、好ましくはすべての機械的特性が、異方性、好ましくは直交異方性もしくは横等方性であり、ならびに／または
ｉｉ）  押出フォームの少なくとも１種の弾性率、好ましくはすべての弾性率が、異方性材料、好ましくは直交異方性もしくは横等方性材料のように振る舞い、ならびに／または
ｉｉｉ）  長さ（ｘ方向）の押出フォームの圧縮強さに対する厚さ（ｚ方向）の押出フォームの圧縮強さの比および／または幅（ｙ方向）の押出フォームの圧縮強さに対する厚さ（ｚ方向）の押出フォームの圧縮強さの比が、≧１．１、好ましくは≧１．５、特に好ましくは２から１０の間である、
請求項１から４のいずれか一項に記載の成型品。
【請求項６】
ｉ）  押出フォームが、４ｍｍから２００ｍｍまでの範囲、好ましくは５ｍｍから６０ｍｍまでの範囲の厚さ（ｚ方向）、少なくとも２００ｍｍ、好ましくは少なくとも４００ｍｍの長さ（ｘ方向）および少なくとも２００ｍｍ、好ましくは少なくとも４００ｍｍの幅（ｙ方向）を有し、ならびに／または
ｉｉ）  成型品の少なくとも１つの面の表面が、好ましくはスロットまたは穴であり、より好ましくは請求項１に記載の工程ＩＶ）の実施後に成型品の少なくとも１つの面の表面上に作製された、少なくとも１個の凹みを有し、ならびに／または
ｉｉｉ）  成型品の少なくとも１つの面の表面が、好ましくはスロットまたは穴であり、より好ましくは請求項２に記載の工程Ｖ）の実施後に成型品の少なくとも１つの面の表面上に作製された、少なくとも１個の凹みを有する、
請求項１から５のいずれか一項に記載の成型品。
【請求項７】
ｉ）  繊維（Ｆ）が、単繊維もしくは繊維束、好ましくは繊維束であり、ならびに／または
ｉｉ）  繊維（Ｆ）が、有機繊維、無機繊維、金属繊維もしくはセラミック繊維またはこれらの組合せ、好ましくはポリマー繊維、玄武岩繊維、ガラス繊維、炭素繊維もしくは天然繊維、特に好ましくはポリアラミド繊維、ガラス繊維、玄武岩繊維もしくは炭素繊維であり、ポリマー繊維が好ましくは、ポリエステル、ポリアミド、ポリアラミド、ポリエチレン、ポリウレタン、ポリビニルクロリド、ポリイミドおよび／もしくはポリアミドイミドからできた繊維であり、天然繊維が好ましくは、サイザル麻、麻、亜麻、竹、ココナッツおよび／もしくはジュートからできた繊維であり、ならびに／または
ｉｉｉ）  繊維（Ｆ）が、１束当たりガラス繊維の場合で少なくとも１０本、好ましくは１００本から１０００００本まで、より好ましくは３００本から１００００本までの数、炭素繊維の場合で１０００本から５００００本までの数、特に好ましくは、ガラス繊維の場合で５００本から５０００本までの数、炭素繊維の場合で２０００本から２００００本までの数の単繊維を有する繊維束の形態で使用され、ならびに／または
ｉｖ）  繊維領域（ＦＢ１）および繊維領域（ＦＢ３）がそれぞれ独立に、繊維（Ｆ）の全長の１％から４５％まで、好ましくは２％から４０％まで、より好ましくは５％から３０％までを占め、繊維領域（ＦＢ２）が、１０％から９８％まで、好ましくは２０％から９６％まで、より好ましくは４０％から９０％までを占め、ならびに／または
ｖ）  繊維（Ｆ）が、成型品の厚さ方向（ｄ）に対して３０°から６０°まで、好ましくは３０°から５０°まで、さらにより好ましくは３０°から４５°まで、特に４５°の角度αで押出フォーム中に導入されており、ならびに／または
ｖｉ）  成型品において、そこから繊維（Ｆ）の繊維領域（ＦＢ１）が突出している成型品の第１の面が、そこから繊維（Ｆ）の繊維領域（ＦＢ３）が突出している成型品の第２の面に対向しており、ならびに／または
ｖｉｉ）  成型品が、多数の繊維（Ｆ）、好ましくは繊維束を含み、および／もしくは１ｍ２当たり１０本より多い、好ましくは１ｍ２当たり１０００本より多い、より好ましくは１ｍ２当たり４０００本から４００００本までの繊維（Ｆ）または繊維束を含む、
請求項１から６に記載の成型品。
【請求項８】
請求項１から７のいずれか一項に記載の少なくとも１つの成型品および少なくとも１つの層（Ｓ１）を含む、パネル。
【請求項９】
層（Ｓ１）が、好ましくは反応性のある熱硬化性樹脂または熱可塑性樹脂であり、より好ましくはエポキシド、アクリレート、ポリウレタン、ポリアミド、ポリエステル、不飽和ポリエステル、ビニルエステルまたはこれらの混合物を主体としており、特にアミン硬化エポキシ樹脂、潜在硬化エポキシ樹脂、無水物硬化エポキシ樹脂またはイソシアネートおよびポリオールから形成されるポリウレタンである、少なくとも１種の樹脂を含む、請求項８に記載のパネル。
【請求項１０】
層（Ｓ１）が、少なくとも１種の繊維材をさらに含み、
ｉ）  繊維材が、チョップドファイバー、ウェブ、スクリム、編み物および／もしくは織り組織からできた１つまたは複数の薄層の形態、好ましくはスクリムもしくは織り組織の形態、より好ましくはスクリムもしくは織り組織１つ当たり１５０ｇ／ｍ２から２５００ｇ／ｍ２までの基本質量を有する、スクリムもしくは織り組織の形態の繊維を含み、ならびに／または
ｉｉ）  繊維材が、有機繊維、無機繊維、金属繊維もしくはセラミック繊維、好ましくはポリマー繊維、玄武岩繊維、ガラス繊維、炭素繊維もしくは天然繊維、より好ましくはガラス繊維もしくは炭素繊維を含む、
請求項８または９に記載のパネル。
【請求項１１】
パネルが、２つの層（Ｓ１）を有し、２つの層（Ｓ１）がそれぞれ、成型品の他方の面に対向する、成型品の一面上に取り付けられている、請求項８から１０のいずれか一項に記載のパネル。
【請求項１２】
ｉ）  繊維（Ｆ）の繊維領域（ＦＢ１）が、第１の層（Ｓ１）と部分的もしくは完全に接触しており、好ましくは完全に接触しており、および／または
ｉｉ）  繊維（Ｆ）の繊維領域（ＦＢ３）が、第２の層（Ｓ１）と部分的もしくは完全に接触しており、好ましくは完全に接触しており、および／または
ｉｉｉ）  パネルが、成型品の少なくとも１つの面と少なくとも１つの層（Ｓ１）との間に、好ましくは二次元的な繊維材料もしくはポリマーフィルム、より好ましくはガラス繊維もしくは炭素繊維から構成された、ウェブ、スクリムもしくは織り組織の形態の少なくとも１つの層（Ｓ２）を有し、および／または
ｉｖ）  少なくとも１つの層（Ｓ１）が、樹脂を含み、パネルの成型品の押出フォームが、≦２０００ｇ／ｍ２、好ましくは≦１０００ｇ／ｍ２、より好ましくは≦５００ｇ／ｍ２、最も好ましくは≦１００ｇ／ｍ２の表面吸樹脂量を有し、および／または
ｖ）  少なくとも１つの層（Ｓ１）が、樹脂を含み、パネルが、≧２００Ｊ／ｍ２、好ましくは≧５００Ｊ／ｍ２、より好ましくは≧２０００Ｊ／ｍ２のはく離抵抗性を有する、
請求項８から１１のいずれか一項に記載のパネル。
【請求項１３】
少なくとも１本の繊維（Ｆ）を部分的に押出フォーム中に導入することを含む、請求項１から７のいずれか一項に記載の成型品を作製するための方法であって、この部分的な導入の結果、繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面から突出しており、繊維（Ｆ）の繊維領域（ＦＢ３）が、成型品の第２の面から突出しており、この結果、繊維（Ｆ）が、成型品の厚さ方向（ｄ）に対して１０°から７０°までの角度αで押出フォーム中に導入されている、方法。
【請求項１４】
少なくとも１本の繊維（Ｆ）が部分的に、針を使用して少なくとも１本の繊維（Ｆ）縫い付けることによって押出フォーム中に導入され、
この部分的な導入を、
ａ）  任意に、少なくとも１つの層（Ｓ２）を押出フォームの少なくとも１つの面に装着する工程、
ｂ）  押出フォームおよび任意の層（Ｓ２）中の繊維（Ｆ）１本当たり１個の穴を作製する工程であって、穴が第１の面から任意の層（Ｓ２）の中を通って押出フォームの第２の面まで延在する、工程、
ｃ）  少なくとも１本の繊維（Ｆ）を押出フォームの第２の面上に供給する工程、
ｄ）  押出フォームの第１の面から穴の中を通って押出フォームの第２の面まで針を通り抜けさせ、針に任意の層（Ｓ２）を通り抜けさせる工程、
ｅ）  少なくとも１本の繊維（Ｆ）を押出フォームの第２の面上の針にしっかりと固定する工程および
ｆ）  繊維（Ｆ）付きの針を、穴の中を通るように送り返し、この結果、繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面または任意の層（Ｓ２）から突出しており、繊維（Ｆ）の繊維領域（ＦＢ３）が、成型品の第２の面から突出している状態になる工程、
によって実施することが好ましく、
工程ｂ）と工程ｄ）とを同時に実施することがより好ましい、
請求項１３に記載の方法。
【請求項１５】
反応性のあるねばついた樹脂の形態の少なくとも１つの層（Ｓ１）を請求項１から７のいずれか一項に記載の成型品上に、好ましくは液体含浸法、より好ましくは圧力または真空支援含浸法、特に好ましくは真空インフュージョン法または圧力支援注入法、最も好ましくは真空インフュージョンによって作製し、装着し、硬化させることを含む、請求項８から１２のいずれか一項に記載のパネルを作製する方法。
【請求項１６】
風車の動翼のために、輸送分野において、建設分野において、自動車製造において、造船において、鉄道車両製造において、コンテナ製造のために、衛生設備のためにおよび／または航空宇宙において、請求項１から７のいずれか一項に記載の成型品または請求項８から１２のいずれか一項に記載のパネルを使用する方法。
【発明の詳細な説明】
【技術分野】
【０００１】
本発明は、少なくとも１本の繊維（Ｆ）が部分的に、成型品の内部に入っており、すなわち、押出フォームによって取り囲まれている、押出フォームから製造された成型品に関する。したがって、押出フォームによって取り囲まれていない各繊維（Ｆ）の２つの端部はそれぞれ、対応する成型品の１つの面から突出している。押出フォームは、押出フォームが整形用の型を用いた較正によって得られる押出方法によって、作製される。
【背景技術】
【０００２】
本発明は、少なくとも１つのこのような成型品および少なくとも１つのさらなる層（Ｓ１）を含む、パネルをさらに提供する。本発明は、押出フォームまたは本発明のパネルから本発明の成型品を作製するための方法、および、例えば風車の動翼として本発明の成型品を使用する方法をさらに提供する。
【０００３】
ＷＯ２００６／１２５５６１は、強化発泡材料の第１の表面から第２の表面まで延在する少なくとも１個の穴が、第１のプロセス工程において強化発泡材料内に作製される、強化発泡材料を作製するための方法に関する。発泡材料の第２の表面の他の面上には、少なくとも１本の繊維束が用意されており、前記繊維束は、針を使って、穴の中を通って発泡材料の第１の面まで引き寄せられる。しかしながら、針に繊維束を保持させる前に、最初に針を、特定の穴の中を通るように引っ張り、発泡材料の第１の面から出てくるようにする。さらに、ＷＯ２００６／１２５５６１による方法の結論部分において、繊維束は、対応する穴を充填しているため、発泡材料の内部に部分的に入っており、対応する繊維束が、発泡材料の第１の表面および第２の表面から各面上に部分的に突出している。
【０００４】
ＷＯ２００６／１２５５６１に記載の方法により、前記発泡材料のコアおよび少なくとも１本の繊維束を含む、サンドイッチ状部品を作製することができる。樹脂層および繊維強化樹脂層を、実際のサンドイッチ状部品を作製するために、このコアの表面に装着してもよい。サンドイッチ状部品のコアを形成するために使用される発泡材料は例えば、ポリビニルクロリドまたはポリウレタンであってよい。有用な繊維束の例には、炭素繊維、ナイロン繊維、ガラス繊維またはポリエステル繊維が挙げられる。
【０００５】
しかしながら、ＷＯ２００６／１２５５６１は、サンドイッチ状部品内にコアを作製するための発泡材料として、押出フォームを使用することもできることを開示していない。ＷＯ２００６／１２５５６１によるサンドイッチ状部品は、航空機製造における使用のために適している。
【０００６】
ＷＯ２０１１／０１２５８７は、複合材料から製造されたパネルのために統合された架橋繊維を有する、コアを作製するためのさらなる方法に関する。コアは、軽量な材料から製造された「ケーク」と呼ばれるものの表面上に用意された架橋繊維を、針を用いて、前記ケークの中を部分的にまたは完全に通るように引っ張ることによって作製される。「ケーク」は、ポリウレタンフォーム、ポリエステルフォーム、ポリエチレンテレフタレートフォーム、ポリビニルクロリドフォームまたはフェノールフォーム、特にポリウレタンフォームから形成されていてもよい。使用される繊維は原則的に、任意の種類の単一または複数の糸および他のヤーンであってよい。
【０００７】
このようにして作製されたコアは、複合材料から製造されたパネルの一部であってもよく、コアは、１つまたは２つの面上で、樹脂マトリックスおよびサンドイッチ状の構成になった樹脂マトリックスと繊維との組合せによって取り囲まれている。しかしながら、ＷＯ２０１１／０１２５８７は、押出フォームを、対応するコア材料の作製のために使用できることを開示していない。
【０００８】
ＷＯ２０１２／１３８４４５は、低い密度を有する発泡材料からできた多数の長手方向に向かっているストリップを使用して、複合材料コアパネルを作製するための方法に関する。二重層型繊維マットが個々のストリップ間に導入されると、これにより、樹脂を使用して個々のストリップを接合して、複合材料コアパネルを形成する。ＷＯ２０１２／１３８４４５によれば低い密度を有し、長手方向に向かっているストリップを形成する、発泡材料は、バルサ材、弾性フォームおよび繊維強化複合材料フォームから選択される。二重層形態で個別のストリップ間に導入される繊維マットは例えば、多孔性ガラス繊維マットであってよい。接着剤として使用される樹脂は例えば、ポリエステル、エポキシ樹脂もしくはフェノール樹脂または熱により活性化された熱可塑性物質、例えばポリプロピレンまたはＰＥＴであってよい。しかしながら、ＷＯ２０１２／１３８４４５は、押出フォームを、細長いストリップのための発泡材料としても使用できることを開示していない。ＷＯ２０１２／１３８４４５には、個別の繊維または繊維束を、強化のために発泡材料に組み込むことができることも開示されていない。ＷＯ２０１２／１３８４４５によれば、コア材料を得るための樹脂による接着剤を用いた個々のストリップの接合の文脈において、接合要素をさらに構成する、繊維マットのみが、この目的のために使用されている。
【０００９】
ＧＢ−Ａ２４５５０４４は、多層複合材料物品を作製するための方法を開示しており、第１のプロセス工程において、多数の熱可塑性材料のビーズおよび発泡剤が供給される。熱可塑性材料は、少なくとも２０％から７０質量％までのＰＰＯを含む、ポリスチレン（ＰＳ）およびポリフェニレンオキシド（ＰＰＯ）の混合物である。第２の工程において、ビーズを膨張させ、第３の工程において、ビーズを、熱可塑性材料の独立セルフォームを形成するための型に溶かし込んで、成型品を得るが、独立セルフォームは、型の形状になっていると想定している。次のプロセス工程において、繊維強化材料の層を独立セルフォームの表面に装着するが、各表面の取付けは、エポキシ樹脂を使用して実施される。しかしながら、ＧＢ−Ａ２４５５０４４は、繊維材料を、多層複合材料物品のコアに導入できることを開示していない。
【００１０】
（ＧＢ−Ａ２４５５０４４におけるものと）同様の方法および同様の多層複合材料物品も、ＷＯ２００９／０４７４８３において開示されている。これらの多層複合材料物品は例えば、（風車の）動翼に関するまたは船殻としての使用に適している。
【００１１】
ＵＳ−Ｂ７，２０１，６２５は、例えばスポーツ分野においてサーフボードとして使用することができる、フォーム製品を作製するための方法およびフォーム製品自体を開示している。フォーム製品のコアは、例えばポリスチレンフォームを主体とした成型フォームによって形成される。この成型フォームは、特殊な型によって作製されており、プラスチック外皮が成型フォームを取り囲んでいる。プラスチック外皮は例えば、ポリエチレンフィルムであってよい。しかしながら、ＵＳ−Ｂ７，２０１，６２５は、材料の強化のための繊維が、成型フォーム中に存在してもよいことも開示していない。
【００１２】
ＵＳ−Ｂ６，７６７，６２３は、２ｍｍから８ｍｍまでの範囲の粒径および１０ｇ／ｌから１００ｇ／ｌまでの範囲のバルク密度を有する粒子を主体とした成型ポリプロピレンフォームのコア層を有する、サンドイッチ型パネルを開示している。さらに、サンドイッチ型パネルは、繊維強化ポリプロピレンからできた２つの外層を含み、サンドイッチ構造物を形成するように個別の外層がコアの周りに配置されている。任意に、なおさらなる層が、装飾目的でサンドイッチ型パネル中に存在してもよい。外層は、ガラス繊維または他のポリマー繊維を含んでもよい。
【００１３】
ＥＰ−Ａ２４２０５３１は、≦１０μｍの粒径を有する少なくとも１種の鉱物充填剤および少なくとも１種の核形成剤が存在する、ポリスチレン等のポリマーを主体とした押出フォームを開示している。これらの押出フォームは、改良された剛性という点で注目すべきである。このようなポリスチレンを主体とした押出フォームのための対応する押出方法も、さらに記述されている。押出フォームは、独立セルを有してもよい。しかしながら、ＥＰ−Ａ２４８０５３１は、押出フォームが繊維を含むことを記述していない。
【００１４】
ＷＯ２００５／０５６６５３は、充填剤を含む膨張性ポリマービーズから形成された、成型フォームに関する。成型フォームは、充填剤を含む膨張性熱可塑性ポリマービーズから形成された予備発泡フォームビーズを溶接することによってでき、成型フォームは、８ｇ／ｌから３００ｇ／ｌまでの範囲の密度を有する。熱可塑性ポリマービーズは特に、スチレンポリマーを含む。使用される充填剤は、粉状の無機物質、金属、白亜、水酸化アルミニウム、炭酸カルシウムもしくはアルミナ、または、ガラスビーズ、ガラス繊維もしくは炭素繊維等のビーズもしくは繊維の形態の無機物質であってよい。
【００１５】
ＵＳ３，０３０，２５６は、繊維を使用して、フォームまたは膨張ポリマーから作製されたコアを強化することによって作製された、ラミネート加工パネルに関する。コアに関して記述された材料は、膨張および押出ポリスチレンならびにフェノール、エポキシドおよびポリウレタンである。繊維の導入のために、針を使用して、コアの第１の面からコアの第２の面に至る穴を作製し、同じ針を使用して、繊維束を、第２の面から第１の面に至る穴の中を通るように引っ張り、この結果、繊維束が部分的にコアの内部に入っており、第１の面および第２の面から部分的に突出している状態になる。繊維材料は、コアの厚さ方向に対して０°の角度でコア中に導入されている。
【先行技術文献】
【特許文献】
【００１６】
【特許文献１】ＷＯ２００６／１２５５６１
【特許文献２】ＷＯ２０１１／０１２５８７
【特許文献３】ＷＯ２０１２／１３８４４５
【特許文献４】ＧＢ−Ａ２４５５０４４
【特許文献５】ＷＯ２００９／０４７４８３
【特許文献６】ＵＳ−Ｂ７，２０１，６２５
【特許文献７】ＵＳ−Ｂ６，７６７，６２３
【特許文献８】ＥＰ−Ａ２４２０５３１
【特許文献９】ＷＯ２００５／０５６６５３
【特許文献１０】ＵＳ３，０３０，２５６
【発明の概要】
【発明が解決しようとする課題】
【００１７】
本発明の基礎をなす目的は、新規な繊維強化成型品または繊維強化パネルを提供することである。
【課題を解決するための手段】
【００１８】
本発明によれば、上記目的は、少なくとも１本の繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面から突出しており、繊維（Ｆ）の繊維領域（ＦＢ２）が、成型品の第２の面から突出している、押出フォームから製造された成型品であって、押出フォームが、
Ｉ）  ポリマー溶融物を押出機内に供給する工程、
ＩＩ）  工程Ｉ）において供給されたポリマー溶融物に少なくとも１種の発泡剤を導入して、発泡性ポリマー溶融物を得る工程、
ＩＩＩ）  工程ＩＩ）において得られた発泡性ポリマー溶融物を、発泡性ポリマー溶融物を膨張させながら、少なくとも１個のダイ開口部の中を通ってより低い圧力の領域に入るように押出機から押出して、膨張フォームを得る工程および
ＩＶ）  工程ＩＩＩ）から得た膨張フォームを、整形工具の中を通るように膨張フォームを誘導することによって較正して、押出フォームを得る工程
を含む、押出方法によって作製されており、
繊維（Ｆ）が、成型品の厚さ方向（ｄ）に対して１０°から７０°までの角度αで押出フォーム中に導入されている、成型品によって達成される。
【００１９】
本発明は、少なくとも１本の繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面から突出しており、繊維（Ｆ）の繊維領域（ＦＢ２）が、成型品の第２の面から突出している、押出フォームから製造された成型品であって、押出フォームが、
Ｉ）  ポリマー溶融物を押出機内に供給する工程、
ＩＩ）  工程Ｉ）において供給されたポリマー溶融物に少なくとも１種の発泡剤を導入して、発泡性ポリマー溶融物を得る工程、
ＩＩＩ）  工程ＩＩ）において得られた発泡性ポリマー溶融物を、発泡性ポリマー溶融物を膨張させながら、少なくとも１個のダイ開口部の中を通ってより低い圧力の領域に入るように押出機から押出して、発泡フォームを得る工程および
ＩＶ）  工程ＩＩＩ）から得た発泡フォームを、整形工具の中を通るように発泡フォームを誘導することによって較正して、押出フォームを得る工程
を含む、押出方法によって作製されている、成型品をさらに提供する。
【図面の簡単な説明】
【００２０】
【図１】図１は透視図として、押出フォームから製造された本発明の成型品（１）の好ましい一実施形態の概略図を示している。
【図２】図２は、本発明のさらなる好ましい一実施形態を示している。
【図３】図３は例示として、いくつかの異なる角度の概略図を示している。
【図４】図４は例示として、セル（８）の最大寸法（ａ方向）に対する異なる角度の概略図を示している。
【発明を実施するための形態】
【００２１】
下記の詳細および好ましいとされているものは、押出フォームから製造された本発明の成型品の両方の実施形態に当てはまる。
【００２２】
有利なことに、本発明の成型品は、低い吸樹脂量と良好な界面固着とを兼ね備えることを特徴とする。この効果は、特に本発明のパネルを得るために本発明の成型品をさらに加工しているときに重要となる。
【００２３】
成型品の好ましい一実施形態において、押出フォームがセルを含み、これらのセルが、少なくとも５０％程度、好ましくは少なくとも８０％程度、より好ましくは少なくとも９０％程度の異方性であるため、押出フォームの機械的特性、したがって、成型品の機械的特性も同様に、異方性であり、このことは特に風車の動翼のために、輸送分野において、建設分野において、自動車製造において、造船において、鉄道車両製造において、コンテナ製造において、衛生施設においておよび／または航空宇宙において、本発明の成型品を使用することに関して有利である。
【００２４】
本発明の成型品は、異方性のため、少なくとも１つの方向に特に高い圧縮強さを有する。本発明の成型品は、高い独立セル含量および良好な真空安定性をさらに特徴とする。
【００２５】
さらなる好ましい一実施形態において、少なくとも１本の繊維（Ｆ）が、異方性セルの最大寸法に対して≦６０°の角度εで押出フォーム中に導入されているため、少なくとも１本の繊維（Ｆ）を導入したときに破壊されるセルの数は、従来技術に記載のフォームの場合より少なくなり、この結果、やはり、パネルを得るための加工における成型品の吸樹脂量に肯定的な効果を及ぼす。
【００２６】
さらに、セルの異方性が理由となって、本発明の一実施形態における成型品を作製するための方法の縫い付けにくさは、従来技術に記載のフォームの場合より小さい。これにより、より速い縫い付けプロセスが可能になり、さらに、針の耐用寿命も長くなる。これにより、本発明の方法は、特に採算性の良いものになる。
【００２７】
本発明によれば、固着をさらに改良し、同時に吸樹脂量も低減することが、本発明の成型品または本成形品から作り出されたパネル中の押出フォームを繊維により強化することによって可能になる。有利なことに、本発明によれば、最初に繊維を（個別にまたは好ましくは繊維束の形態で）、押出フォーム中に乾燥形態で導入することおよび／または機械的プロセスによって導入することができる。繊維または繊維束は、各押出フォーム表面と同一平面に配設されていないが、過剰な状態になっており、したがって、本発明のパネル中にある対応する外側プライへの固着または直接接続を改良することができる。このように改良できることは、本発明の成型品に装着された外側プライが本発明によって、パネルを形成するような少なくとも１つのさらなる層（Ｓ１）である場合に特に当てはまる。同じであっても異なっていてもよい２つの層（Ｓ１）を装着することが、好ましい。より好ましくは、２つの同一の層（Ｓ１）、特に２つの同一の繊維強化樹脂層を、本発明の成型品において対向する面に装着して、本発明のパネルを形成する。このようなパネルは、「サンドイッチ型材料」とも呼ばれるが、この場合、本発明の成型品は、「コア材料」と呼ぶこともできる。
【００２８】
したがって、本発明のパネルは、良好なはく離強さと結び付いた低い吸樹脂量という点で注目すべきである。さらに、セルの異方性、したがって、フォームの機械的特性を用いて、防しわ性を制御することもできる。有利には、押出フォームは、機械的特性がパネルの厚さ方向において最も高くなるように使用され、したがって、最大の防しわ性を達成することができる。さらに、高い強度および剛性特性は、繊維種類の選択ならびに繊維種類の比率および配置によって制御される方式で、確立することができる。このようなパネル（サンドイッチ型材料）を使用する場合には、質量を最小にしながら構造的特性を高めるべきという一般的な目的があるため、低い吸樹脂量の効果は重要である。繊維強化外側プライを使用する場合、例えば実際の外側プライおよび成型品（サンドイッチ型コア）に加えて、成型品（コア材料）の吸樹脂量も、総質量に寄与する。しかしながら、本発明の成型品または本発明のパネルは、吸樹脂量を低減することができ、この結果、質量およびコストを節減することができる。
【００２９】
本発明の成型品の一実施形態における特定の利点は、押出フォームの密封された表面であると考えることができる。押出フォームの較正後には一般に、高い表面品質を有する封止された（密封された）表面が存在するが、このことは、最小の吸樹脂量、および、押出フォームのコアから表面まで密度が増大していく押出フォームのコアから表面までに至る密度勾配という点で注目すべきである。したがって、特に本発明の成型品を得るために導入された繊維を組み合わせることにより、最大の機械的特性と結び付いた最小の質量を達成することができる。
【００３０】
本発明の成型品またはパネルのさらなる一利点は、押出フォームの使用および関連の作製により、スロットまたは穴等の一体構造を成型品の表面に導入すること、および成型品をさらに加工することが、比較的簡単になることであると考えられる。連続製造により、本方法において構造体を、熱成形または材料除去処理等の整形工程によって直接一体化させることができるようになる。このような成型品（コア材料）を使用する場合、この種類の構造体が高頻度で、ドレーピングのため、真空インフュージョン（穴）等の液体樹脂法による加工性の改良のためおよび言及した加工操作の加速（浅いスロット）のために、例えば湾曲構造（深いスロット）に導入される。
【００３１】
さらに、さらなる層（Ｓ２）を、製造の途中または製造後に押出フォームに装着してもよい。この種類の層は、押出フォームまたは本発明の成型品の全体的完全性を改良する。
【００３２】
押出フォームは一般に、熱可塑性ポリマーから作製される。この結果、押出フォームと成型品の両方を、熱成形によって所望の幾何形状に成形することができ、したがって、材料除去処理工程を省略することができる。
【００３３】
繊維が、押出フォームの厚さ方向（ｄ）に対して１０°から７０°までの範囲、より好ましくは３０°から５０°までの角度αで押出フォーム中に導入された場合には、さらなる改良／利点を達成することができる。一般に、０°から＜９０°までの角度での繊維の導入は、自動式の方法によって工業的に実施することができる。
【００３４】
繊維が、平行になるように押出フォーム中に導入されているだけでなく、さらなる繊維も、互いに対して好ましくは＞０°から１８０°までの範囲の角度で導入された場合には、さらなる改良／利点を達成することができる。これにより、相異なる方向における本発明の成型品の機械的特性によって制御された改良もさらに達成される。
【００３５】
本発明のパネル中の（外側）樹脂層を液体注入法または液体インフュージョン法によって装着する場合も同様に有利であり、加工中の繊維に樹脂を含侵させ、繊維の機械的特性を改良することができる。さらに、コストも節約することができる。
【００３６】
以下、本発明をさらに明細に述べる。
【００３７】
本発明によれば、成型品は、押出フォームおよび少なくとも１本の繊維（Ｆ）を含む。
【００３８】
押出フォームは、
Ｉ）  ポリマー溶融物を押出機内に供給する工程、
ＩＩ）  工程Ｉ）において供給されたポリマー溶融物に少なくとも１種の発泡剤を導入して、発泡性ポリマー溶融物を得る工程、
ＩＩＩ）  工程ＩＩ）において得られた発泡性ポリマー溶融物を、発泡性ポリマー溶融物を膨張させながら、少なくとも１個のダイ開口部の中を通ってより低い圧力の領域に入るように押出機から押出して、膨張フォームを得る工程および
ＩＶ）  工程ＩＩＩ）から得た膨張フォームを、整形工具の中を通るように膨張フォームを誘導することによって較正して、押出フォームを得る工程
を含む、押出方法によって作製されている（または作製することができ、もしくは作製された）。
【００３９】
工程Ｉ）において押出機内にポリマー溶融物を供給するための適切な方法は原則的に、当業者に公知のすべての方法であるが、例えば、ポリマー溶融物は、前もって重合可能な状態にしておいたポリマーを溶融させることによって押出機内に供給することができる。ポリマーは、押出機内で直接溶融させてもよいが、溶融形態のポリマーを押出機に供給することもでき、したがって、工程Ｉ）において押出機内にポリマー溶融物を供給することもできる。ポリマー溶融物のポリマーの製造に必要な対応するモノマーが押出機内で互いに反応し、したがって、ポリマー溶融物が供給されるのであれば、ポリマー溶融物を工程Ｉ）において供給することもできる。
【００４０】
本発明の文脈において、ポリマー溶融物は、ポリマーが、半結晶性ポリマーの場合の融点（ＴＭ）または非晶性ポリマーの場合のガラス転移温度（ＴＧ）を超えた状態にあることを意味すると理解される。
【００４１】
一般的に、プロセス工程Ｉ）におけるポリマー溶融物の温度は、１００℃から４５０℃までの範囲、好ましくは１５０℃から３５０℃までの範囲、特に好ましくは１６０℃から３００℃までの範囲である。
【００４２】
工程ＩＩ）において、少なくとも１種の発泡剤が、工程Ｉ）において供給されたポリマー溶融物に導入される。この目的のための方法自体は、当業者に公知である。
【００４３】
適切な発泡剤は例えば、二酸化炭素、プロパン、イソブタンおよびペンタン等のアルカン、メタノール、エタノール、１−プロパノール、２−プロパノール、１−ブタノール、２−ブタノール、２−メチルプロパノールおよびｔｅｒｔ−ブタノール等のアルコール、ジメチルエーテル等のエーテル、アセトンおよびメチルエチルケトン等のケトン、ヒドロフルオロプロパン等のハロゲン化炭化水素、水、窒素ならびにこれらの混合物からなる群より選択される。
【００４４】
したがって、工程ＩＩ）において、発泡性ポリマー溶融物が得られる。発泡性ポリマー溶融物は一般的に、いずれの場合においても発泡性ポリマー溶融物の総質量に対して１質量％から１５質量％までの範囲、好ましくは２質量％から１０質量％までの範囲、特に好ましくは３質量％から８質量％までの範囲の少なくとも１種の発泡剤を含む。
【００４５】
工程ＩＩ）における押出機内の圧力は一般的に、２０ｂａｒから５００ｂａｒまでの範囲、好ましくは５０ｂａｒから４００ｂａｒまでの範囲、特に好ましくは６０ｂａｒから３００ｂａｒまでの範囲である。
【００４６】
工程ＩＩＩ）において、工程ＩＩ）において得られた発泡性ポリマー溶融物を、発泡性ポリマー溶融物を膨張させながら、少なくとも１個のダイ開口部の中を通ってより低い圧力の領域に入るように押出機から押出して、膨張フォームを得る。
【００４７】
発泡性ポリマー溶融物の押出方法自体は、当業者に公知である。
【００４８】
発泡性ポリマー溶融物の押出のための適切なダイ開口部は、当業者に公知のすべてのダイ開口部である。ダイ開口部は、任意の所望の形状を有することができ、例えば、長方形、円形、楕円形、正方形または六角形であってよい。長方形のスロットダイおよび円形の丸ダイが好ましい。
【００４９】
一実施形態において、発泡性ポリマー溶融物は、１個のダイ開口部、好ましくはスロットダイの中を正確に通って押出される。さらなる一実施形態において、発泡性ポリマー溶融物を、多数のダイ開口部、好ましくは円形ダイ開口部または六角形ダイ開口部の中を通るように押出して、多数のストランドを得、これらの多数のストランドを、ダイ開口部から出てきた直後に組み合わせて、膨張フォームを形成する。多数のストランドは、工程ＩＶ）においてのみ、整形工具を通り抜けさせることによって組み合わせてもよい。
【００５０】
好ましくは、少なくとも１個のダイ開口部が、加熱される。特に好ましくは、ダイ開口部は、ポリマーが非晶性ポリマーである場合、工程Ｉ）において供給されたポリマー溶融物中に存在するポリマーのガラス転移温度（ＴＧ）に少なくとも加熱され、ポリマー溶融物が半結晶性ポリマーである場合、工程Ｉ）において供給されたポリマー溶融物中に存在するポリマーの融点（ＴＭ）に少なくとも加熱されるが、例えば、ダイ開口部の温度は、８０℃から４００℃までの範囲、好ましくは１００℃から３５０℃までの範囲、特に好ましくは１１０℃から３００℃までの範囲である。
【００５１】
発泡性ポリマー溶融物は、工程ＩＩＩ）において、より低い圧力の領域に入るように押出される。より低い圧力の領域における圧力は一般的に、０．０５ｂａｒから５ｂａｒまでの範囲、好ましくは０．５ｂａｒから１．５ｂａｒまでの範囲である。
【００５２】
工程ＩＩＩ）においてダイ開口部から発泡性ポリマー溶融物が押出される圧力は一般的に、２０ｂａｒから６００ｂａｒまでの範囲、好ましくは４０ｂａｒから３００ｂａｒまでの範囲、特に好ましくは５０ｂａｒから２５０ｂａｒまでの範囲である。
【００５３】
工程ＩＶ）において、工程ＩＩＩ）から得た膨張フォームを、整形工具の中を通るように膨張フォームを誘導することによって較正して、押出フォームを得る。
【００５４】
膨張フォームの較正は、工程ＩＶ）において得られる押出フォームの外形を決定する。較正の方法自体は、当業者に公知である。
【００５５】
整形工具は、ダイ開口部に直接配置されていてもよい。整形工具を、ダイ開口部からある距離をとって配置することもできる。
【００５６】
膨張フォームの較正のための整形工具自体は、当業者に公知である。適切な整形工具には例えば、シート型較正器、ローラー型引取機、マンドレル型較正器、チェーン型引取機およびベルト型引取機が挙げられる。整形工具と押出フォームとの摩擦係数を低減するために、工具を被覆および／または加熱してもよい。
【００５７】
したがって、工程ＩＶ）における較正は、少なくとも１つの寸法において、本発明の押出フォームの断面の幾何学的形状を定着させる。好ましくは、押出フォームは、事実上直交する断面を有する。較正が、特定の方向にのみ部分的に実施される場合、押出フォームは、自由表面において、理想的な幾何形状から逸脱する可能性がある。押出フォームの厚さは、第一には、ダイ開口部によって決定され、第二には、整形工具によっても決定されるが、同じ事柄が、押出フォームの幅にも当てはまる。
【００５８】
直交座標系に基づいて、このようにして得られたフォームの長さは、ｘ方向と呼ばれ、フォームの幅は、ｙ方向と呼ばれ、フォームの厚さは、ｚ方向と呼ばれる。ｘ方向は、フォームの押出方向に対応する。
【００５９】
さらに、本発明によれば、
ｉ）  工程Ｉ）において供給されたポリマー溶融物が、少なくとも１種の添加剤を含み、ならびに／または
ｉｉ）  少なくとも１種の添加剤が、工程ＩＩ）中にポリマー溶融物に添加され、および／もしくは工程ＩＩ）と工程ＩＩＩ）との間に発泡性ポリマー溶融物に添加され、ならびに／または
ｉｉｉ）  少なくとも１種の添加剤が、工程ＩＩＩ）中に膨張フォームに加えられ、および／もしくは工程ＩＶ）中に膨張フォームに加えられ、ならびに／または
ｉｖ）  少なくとも１つの層（Ｓ２）が、工程ＩＶ）の最中および／もしくは直後に押出フォームに装着され、ならびに／または
ｖ）  次のプロセス工程、すなわち、
Ｖ）  工程ＩＶ）において得られた押出フォームの材料除去処理
が、工程ＩＶ）後に実施される
ことが、好ましい。
【００６０】
適切な添加剤は原則的に、当業者に公知のすべての添加剤、例えば核形成剤、難燃剤、染料、加工安定剤、加工助剤、光安定剤および顔料である。
【００６１】
一実施形態において押出フォームに装着される層（Ｓ２）に関しては、以下にさらに記載された詳細および好ましいとされているものを適用することができる。
【００６２】
工程ＩＶ）において得られた押出フォームを工程Ｖ）において材料除去処理するための適切な方法は原則的に、当業者に公知のすべての方法である。例えば、押出フォームには、ノコギリを使った切断、ミリング、穴開け加工または平削りによる材料除去処理を施すことができる。押出フォームが熱可塑性押出フォームである場合はさらに、熱成形を行うことも可能であるが、これにより、材料除去処理を省略し、繊維（Ｆ）の切断による損失および損傷をなくすことができる。
【００６３】
本発明の一実施形態において、工程ＩＶ）および／または工程Ｖ）において得られた少なくとも２個の押出フォームを互いに接合して、多層型押出フォームを得る。本発明の文脈における「多層型」は、少なくとも二層型押出フォームを意味すると理解され；押出フォームは同様に、例えば三層型、四層型または五層型であってもよい。当業者には、二層型押出フォームが、工程ＩＶ）および／または工程Ｖ）において得られた２個の押出フォームを組み合わせることによって得られること、および三層型押出フォームが、得られた３個の押出フォームを組み合わせることによって得られること等は、明らかである。得られた押出フォームを互いに組み合わせることは、「一体化」とも呼ばれる。この目的のための適切な方法自体は、当業者に公知である。例えば、得られた押出フォームは、接合および／または熱溶接によって互いに組み合わせることができる。少なくとも二層型押出フォームが、工程ＩＶ）および／または工程Ｖ）において得られた少なくとも２個の押出フォームより厚い厚さを有することは、明らかである。
【００６４】
本発明の押出フォームは、任意の所望の寸法を有することができる。
【００６５】
本発明によって作製された押出フォームは一般的に、４ｍｍから２００ｍｍまでの範囲、好ましくは５ｍｍから６０ｍｍまでの範囲の厚さ（ｚ方向）、少なくとも２００ｍｍ、好ましくは少なくとも４００ｍｍの長さ（ｘ方向）および少なくとも２００ｍｍ、好ましくは少なくとも４００ｍｍの幅（ｙ方向）を有する。
【００６６】
押出フォームは一般的に、４０００ｍｍ以下、好ましくは２５００ｍｍ以下の長さ（ｘ方向）および／または４０００ｍｍ以下、好ましくは２５００ｍｍ以下の幅（ｙ方向）を有する。
【００６７】
押出フォーム自体は、当業者に公知である。一実施形態において、押出フォームは、例えば、ポリスチレン、ポリエステル、ポリフェニレンオキシド、フェニレンオキシドから製造されるコポリマー、スチレンから製造されるコポリマー、ポリアリールエーテルスルホン、ポリフェニレンスルフィド、ポリアリールエーテルケトン、ポリプロピレン、ポリエチレン、ポリアミド、ポリアミドイミド、ポリエーテルイミド、ポリカルボネート、ポリアクリレート、ポリ乳酸、ポリビニルクロリドまたはこれらの混合物から選択される少なくとも１種のポリマーを主体としており、ポリマーが好ましくは、ポリスチレン、ポリフェニレンオキシド、ポリスチレンとポリフェニレンオキシドとの混合物、ポリエチレンテレフタレート、ポリカルボネート、ポリエーテルスルホン、ポリスルホン、ポリエーテルイミド、スチレンから製造されるコポリマーまたはスチレンから製造されるコポリマーの混合物から選択される。より好ましくは、ポリマーは、ポリスチレン、ポリスチレンとポリ（２，６−ジメチルフェニレンオキシド）との混合物、スチレン−無水マレイン酸ポリマーとスチレン−アクリロニトリルポリマーとの混合物またはスチレン−無水マレイン酸ポリマー（ＳＭＡ）である。
【００６８】
熱可塑性エラストマーも同様に、押出フォームとして適切である。熱可塑性エラストマー自体は、当業者に公知である。
【００６９】
ポリフェニレンオキシドは好ましくは、ポリ（２，６−ジメチルフェニレンオキシド）とも呼ばれる、ポリ（２，６−ジメチルフェニレンエーテル）である。
【００７０】
フェニレンオキシドから製造された適切なコポリマーは、当業者に公知である。フェニレンオキシドのための適切なコモノマーも同様に、当業者に公知である。
【００７１】
スチレンから製造されるコポリマーは好ましくは、α−メチルスチレン、環ハロゲン化スチレン、環アルキル化スチレン、アクリロニトリル、アクリル酸エステル、メタクリル酸エステル、Ｎ−ビニル化合物、無水マレイン酸、ブタジエン、ジビニルベンゼンおよびブタンジオールジアクリレートから選択されるモノマーを、スチレンのためのコモノマーとして有する。
【００７２】
押出フォームが、セルを含み、
ｉ）  セルの少なくとも５０％、好ましくは少なくとも８０％、より好ましくは少なくとも９０％が、異方性であり、および／または
ｉｉ）  セルの少なくとも５０％、好ましくは少なくとも８０％、より好ましくは少なくとも９０％の最小寸法（ｃ方向）に対する最大寸法（ａ方向）の比が、１．０５、好ましくは１．１から１０までの範囲、特に好ましくは１．２から５までの範囲であり、および／または
ｉｉｉ）  セルの少なくとも５０％、好ましくは少なくとも８０％、より好ましくは少なくとも９０％の最小寸法（ｃ方向）の平均サイズが、０．５ｍｍ未満、好ましくは０．２ｍｍ未満であり、および／または
ｉｖ）  セルの少なくとも５０％、好ましくは少なくとも８０％、より好ましくは少なくとも９０％が、直交異方性もしくは横等方性であり、および／または
ｖ）  セルの少なくとも５０％、好ましくは少なくとも８０％、より好ましくは少なくとも９０％が、セルの最大寸法（ａ方向）に基づいて成型品の厚さ方向（ｄ）に対して≦４５°、好ましくは≦３０°、より好ましくは≦５°の角度γで整列されており、および／または
ｖｉ）  押出フォームが、少なくとも８０％、好ましくは少なくとも９５％、より好ましくは少なくとも９８％の独立セル含量を有し、および／または
ｖｉｉ）  繊維（Ｆ）が、押出フォームのセルの少なくとも５０％、好ましくは少なくとも８０％、より好ましくは少なくとも９０％の最大寸法（ａ方向）に対して≦６０°、好ましくは≦５０°の角度εをなしている、
本発明の成型品も同様に好ましい。
【００７３】
代替的な一実施形態において、選択肢ｖ）によれば、セルの少なくとも５０％、好ましくは少なくとも８０％、より好ましくは少なくとも９０％が、セルの最大寸法（ａ方向）に基づいて成型品の厚さ方向（ｄ）に対して５０°から１３０°までの範囲、好ましくは７０°から１１０°までの範囲、より好ましくは８５°から９５°までの範囲の角度γで整列されていることを除いて、上記ｉ）からｖｉｉ）までの選択肢の少なくとも１つを満たす本発明の成型品が好ましい。
【００７４】
異方性セルは、相異なる空間的方向に向かって相異なる寸法を有する。セルの最大寸法は、「ａ方向」と呼ばれ、最小寸法は、「ｃ方向」と呼ばれるが、第３の寸法は、「ｂ方向」と呼ばれる。
【００７５】
セルの少なくとも５０％、好ましくは少なくとも８０％、より好ましくは少なくとも９０％の最小寸法（ｃ方向）の平均サイズは一般的に、０．０１ｍｍから１ｍｍまでの範囲、好ましくは０．０２ｍｍから０．５ｍｍまでの範囲、特に０．０２ｍｍから０．３ｍｍまでの範囲である。
【００７６】
セルの少なくとも５０％、好ましくは少なくとも８０％、より好ましくは少なくとも９０％の最大寸法（ａ方向）の平均サイズは一般的に、概ね２０ｍｍ以下、好ましくは０．０１ｍｍから５ｍｍまでの範囲、特に０．０３ｍｍから１ｍｍまでの範囲、より好ましくは０．０３ｍｍから０．５ｍｍの間である。
【００７７】
セルの寸法は例えば、光学顕微鏡写真または走査型電子顕微鏡写真によって測定することができる。
【００７８】
直交異方性セルは、異方性セルの特殊な場合を意味すると理解される。直交異方性は、セルが３つの対称面を有することを意味する。対称面が、直交座標系に基づいて互いに対して直交するように配向されている場合、セルの寸法が、３つすべての空間的方向、すなわち、ａ方向、ｂ方向およびｃ方向で異なる。
【００７９】
横等方性は、セルが３つの対称面を有することを意味する。しかしながら、セルは、２つの対称面の交点の軸である軸周りの回転によって変化することがない。対称面が互いに対して直交するように配向されている場合、１つの空間的方向のセルの寸法のみが、他の２つの方向のセルの寸法と異なる。例えば、ａ方向のセルの寸法は、ｂ方向のセルの寸法およびｃ方向のセルの寸法と異なっており、ｂ方向のセルの寸法とｃ方向のセルの寸法は、同じである。
【００８０】
押出フォームの独立セル含量は、ＤＩＮ  ＩＳＯ４５９０（２００３年独国版に準拠）に従って測定される。独立セル含量は、押出フォームの総体積中の独立セルの体積による比率について述べている。
【００８１】
押出フォームのセルの異方性は、本発明の押出方法に起因する。発泡性ポリマー溶融物が工程ＩＩＩ）において押出され、このようにして得られた膨張フォームが工程ＩＶ）において較正されることにより、このようにして作製された押出フォームは一般的に、異方性セルに起因した異方性をもたらす。さらに、特性には、膨張特性および引取り操作パラメーターも同様に影響する。発泡性ポリマー溶融物が、例えば膨張フォームが得られるように非常に著しく膨張する場合、発泡性ポリマー溶融物は、特にｘ方向、すなわち、長さ方向に向かって膨張し、この結果として好ましくは、厚さ方向（ｄ）に対して５０°から１３０°までの範囲で、セルがａ方向に整列する。
【００８２】
例えば、膨張フォームが迅速に引き取られる場合、すなわち、整形工具を素早く通過する場合、セルのａ方向は好ましくは、厚さ方向（ｄ）に対して５０°から１３０°までの範囲で整列される。
【００８３】
押出フォームの特性が異方性である場合、このことは、押出フォームの特性が、相異なる空間的方向で異なることを意味する。例えば、厚さ（ｚ方向）の押出フォームの圧縮強さは、長さ（ｘ方向）および／または幅（ｙ方向）の押出フォームの圧縮強さと異なっていてもよい。
【００８４】
ｉ）  押出フォームの少なくとも１種の機械的特性、好ましくはすべての機械的特性が、異方性、好ましくは直交異方性もしくは横等方性であり、および／または
ｉｉ）  押出フォームの少なくとも１種の弾性率、好ましくはすべての弾性率が、異方性材料、好ましくは直交異方性もしくは横等方性材料のように振る舞い、および／または
ｉｉｉ）  長さ（ｘ方向）の押出フォームの圧縮強さに対する厚さ（ｚ方向）の押出フォームの圧縮強さの比および／または幅（ｙ方向）の押出フォームの圧縮強さに対する厚さ（ｚ方向）の押出フォームの圧縮強さの比が、≧１．１、好ましくは≧１．５、特に好ましくは２から１０の間である、
本発明の成型品が、さらに好ましい。
【００８５】
機械的特性は、押出フォームにおいて当業者に公知のすべての機械的特性、例えば強度、剛性または弾性、延性および靱性を意味すると理解される。
【００８６】
弾性率自体は、当業者に公知である。弾性率には例えば、弾性係数、圧縮弾性率、ねじり弾性率およびせん断弾性率が挙げられる。
【００８７】
機械的特性または弾性率に関する「直交異方性」は、材料が、３つの対称面を有することを意味する。対称面が、互いに対して直交するように配向されている場合、直交座標系を適用することができる。したがって、押出フォームの機械的特性または弾性率は、３つすべての空間的方向、ｘ方向、ｙ方向およびｚ方向で異なる。
【００８８】
機械的特性または弾性率に関する「横等方性」は、材料が３つの対称面を有し、弾性率が、２つの対称面の交点の軸である軸周りの回転によって変化することがないことを意味する。対称面が互いに対して直交するように配向されている場合、１つの空間的方向の押出フォームの機械的特性または弾性率は、他の２つの空間的方向の機械的特性または弾性率と異なるが、他の２つの空間的方向の機械的特性または弾性率は、同じである。例えば、ｚ方向の機械的特性または弾性率は、ｘ方向の機械的特性または弾性率およびｙ方向の機械的特性または弾性率と異なっているが、ｘ方向とｙ方向の機械的特性または弾性率は、同じである。
【００８９】
成型品の押出フォームの圧縮強さは、ＤＩＮ  ＥＮ  ＩＳＯ８４４（２００９年１０月独国版に準拠）に従って測定される。
【００９０】
厚さ（ｚ方向）の押出フォームの圧縮強さは一般的に、０．０５ＭＰａから５ＭＰａまでの範囲、好ましくは０．１ＭＰａから２ＭＰａまでの範囲、より好ましくは０．１ＭＰａから１ＭＰａまでの範囲である。
【００９１】
長さ（ｘ方向）および／または幅（ｙ方向）の方向の押出フォームの圧縮強さは一般的に、０．０５ＭＰａから５ＭＰａまでの範囲、好ましくは０．１ＭＰａから２ＭＰａまでの範囲、より好ましくは０．１ＭＰａから１ＭＰａまでの範囲である。
【００９２】
成型品中に存在する繊維（Ｆ）は、単繊維または繊維束、好ましくは繊維束である。適切な繊維（Ｆ）は、繊維を形成することができる当業者に公知のすべての材料である。例えば、繊維（Ｆ）は、有機繊維、無機繊維、金属繊維もしくはセラミック繊維またはこれらの組合せ、好ましくはポリマー繊維、玄武岩繊維、ガラス繊維、炭素繊維または天然繊維、特に好ましくはポリアミド繊維、ガラス繊維、玄武岩繊維または炭素繊維であり、ポリマー繊維は好ましくは、ポリエステル、ポリアミド、ポリアラミド、ポリエチレン、ポリウレタン、ポリビニルクロリド、ポリイミドおよび／またはポリアミドイミドの繊維であり、天然繊維は好ましくは、サイザル麻、麻、亜麻、竹、ココナッツおよび／またはジュートの繊維である。
【００９３】
一実施形態において、繊維束が使用される。繊維束は、いくつかの単繊維（フィラメント）から構成されている。１束当たりの単繊維の数は、ガラス繊維の場合で少なくとも１０本、好ましくは１００本から１０００００本まで、より好ましくは３００本から１００００本までであり、炭素繊維の場合で１０００本から５００００本までであり、特に好ましくは、ガラス繊維の場合で５００本から５０００本までであり、炭素繊維の場合で２０００本から２００００本までである。
【００９４】
本発明によれば、少なくとも１本の繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面から突出しており、繊維（Ｆ）の繊維領域（ＦＢ３）が、成型品の第２の面から突出している。
【００９５】
繊維領域（ＦＢ１）、繊維領域（ＦＢ２）および繊維領域（ＦＢ３）はそれぞれ、繊維（Ｆ）の全長のうちの任意の所望の比率を占めることができる。一実施形態において、繊維領域（ＦＢ１）および繊維領域（ＦＢ３）はそれぞれ独立に、繊維（Ｆ）の全長の１％から４５％まで、好ましくは２％から４０％まで、より好ましくは５％から３０％までを占め、繊維領域（ＦＢ２）は、１０％から９８％まで、好ましくは２０％から９６％まで、より好ましくは４０％から９０％までを占める。
【００９６】
さらなる好ましい一実施形態において、そこから繊維（Ｆ）の繊維領域（ＦＢ１）が突出している成型品の第１の面は、そこから繊維（Ｆ）の繊維領域（ＦＢ３）が突出している成型品の第２の面に対向している。
【００９７】
繊維（Ｆ）は、成型品の厚さ方向（ｄ）に対して、または成型品の第１の面の（表面の）直交方向に対して１０°から７０°までの角度αで成型品中に導入されている。好ましくは、繊維（Ｆ）は、成型品の厚さ方向（ｄ）に対して３０°から６０°まで、好ましくは３０°から５０°まで、さらにより好ましくは３０°から４５°まで、特に４５°の角度αで押出フォーム中に導入されている。
【００９８】
本発明のさらなる一実施形態において、角度αは、０°から９０°までの任意の所望の値を想定することができる。この場合、例えば繊維（Ｆ）は、成型品の厚さ方向（ｄ）に対して０°から６０°まで、好ましくは０°から５０°まで、より好ましくは０°から１５°までまたは３０°から５０°まで、さらにより好ましくは３０°から４５°まで、特に４５°の角度αで押出フォーム中に導入されている。
【００９９】
さらなる一実施形態において、少なくとも２本の繊維（Ｆ）が、異なる２つの角度α、α１およびα２で導入され、ここで、角度α１が好ましくは、０°から１５°までの範囲であり、第２の角度α２が好ましくは、３０°から５０°までの範囲であり、特に好ましくは、α１が、０°から５°までの範囲であり、α２が、４０°から５０°までの範囲である。
【０１００】
好ましくは、すべての繊維（Ｆ）は、成型品の厚さ方向（ｄ）に対して１０°から７０°まで、好ましくは３０°から６０°まで、特に好ましくは３０°から５０°まで、さらにより好ましくは３０°から４５°までの範囲、最も好ましくは４５°の角度αで押出フォーム中に導入されている。
【０１０１】
少なくとも１本の繊維（Ｆ）以外にさらなる繊維が押出フォーム中に導入されていないことが、さらに好ましい。
【０１０２】
好ましくは、本発明の成型品は、多数の繊維（Ｆ）を、好ましくは繊維束として含み、および／もしくは１ｍ２当たり１０本より多い、好ましくは１ｍ２当たり１０００本より多い、より好ましくは１ｍ２当たり４０００本から４００００本までの繊維（Ｆ）または繊維束を含む。好ましくは、本発明の成型品中のすべての繊維（Ｆ）は、同じ角度αまたは少なくとも概ね同じ角度（＋／−５°以下、好ましくは＋／−２°、より好ましくは＋／−１°の差異）を有する。
【０１０３】
すべての繊維（Ｆ）は、成型品中に互いに対して平行に存在してもよい。本発明によれば、２本以上の繊維（Ｆ）が、成型品中に互いに対して角度βで存在することも可能であり、好ましい。本発明の文脈において、角度βは、両方の繊維が成型品中に導入されているときの、成型品の第１の面の表面上への第１の繊維（Ｆ１）の直交方向への突出と、成型品の表面上への第２の繊維（Ｆ２）の直交方向への突出との角度を意味すると理解される。
【０１０４】
角度βは好ましくは、β＝３６０°／ｎの範囲であり、ここで、ｎが、整数である。好ましくは、ｎは、２から６までの範囲、より好ましくは２から４までの範囲である。例えば、角度βは、９０°、１２０°または１８０°である。さらなる一実施形態において、角度βは、８０°から１００°までの範囲、１１０°から１３０°までの範囲または１７０°から１９０°までの範囲である。さらなる一実施形態において、２本より多い繊維（Ｆ）、例えば３本または４本の繊維（Ｆ）が、角度βで導入されている。これらの３本または４本の繊維（Ｆ）はそれぞれ、隣接する２本の繊維に対して異なる２つの角度β、β１およびβ２を有することができる。好ましくは、すべての繊維（Ｆ）は、隣接する２本の繊維（Ｆ）に対して同じ角度β＝β１＝β２を有する。例えば、角度βが９０°である場合、第１の繊維（Ｆ１）と第２の繊維（Ｆ２）との角度β１が９０°であり、第２の繊維（Ｆ２）と第３の繊維（Ｆ３）との角度β２が９０°であり、第３の繊維と第４の繊維（Ｆ４）との角度β３が９０°であり、第４の繊維（Ｆ４）と第１の繊維（Ｆ１）との角度β４も同様に、９０°である。したがって、第１の繊維（Ｆ１）（基準）と第２の繊維（Ｆ２）、第３の繊維（Ｆ３）および第４の繊維（Ｆ４）との角度βは、時計回りの意味において、９０°、１８０°および２７０°である。同様の想定が、他の可能な角度にも当てはまる。
【０１０５】
上記の場合、第１の繊維（Ｆ１）は、第１の方向を有し、第１の繊維（Ｆ１）に対して角度βで配置された第２の繊維（Ｆ２）は、第２の方向を有する。好ましくは、第１の方向と第２の方向に同様の数の繊維が存在する。本発明の文脈における「同様の」は、他の方向に対する各方向の繊維の数の差異が、＜３０％、より好ましくは＜１０％、特に好ましくは＜２％であることを意味すると理解される。
【０１０６】
繊維または繊維束は、不規則的なパターンまたは規則的なパターンで導入することができる。規則的なパターンによる繊維または繊維束の導入が、好ましい。本発明の文脈における「規則的なパターン」は、すべての繊維が、互いに対して平行に整列されており、少なくとも１本の繊維または繊維束が、直接隣接するすべての繊維または繊維束から同じ距離（ａ）をとっていることを意味すると理解される。特に好ましくは、すべての繊維または繊維束は、直接隣接するすべての繊維または繊維束から同じ距離をとっている。
【０１０７】
さらなる好ましい一実施形態において、繊維または繊維束は、厚さ方向（ｄ）がｚ方向に対応する直交座標系に基づいて繊維または繊維束がそれぞれ、互いに対して、ｘ方向において同じ距離（ａｘ）を有し、ｙ方向において同じ距離（ａｙ）を有するように導入される。特に好ましくは、繊維または繊維束は、ｘ方向およびｙ方向において同じ距離（ａ）を有し、ここで、ａ＝ａｘ＝ａｙである。
【０１０８】
２本以上の繊維（Ｆ）が互いに対して角度βをなしている場合、互いに対して平行な第１の繊維（Ｆ１）は好ましくは、第１の距離（ａ１）を置いた規則的なパターンを有し、互いに対して平行で第１の繊維（Ｆ１）に対して角度βをなしている第２の繊維（Ｆ２）は好ましくは、第２の距離（ａ２）を置いた規則的なパターンを有する。好ましい一実施形態において、第１の繊維（Ｆ１）および第２の繊維（Ｆ２）はそれぞれ、ある距離（ａ）をとった規則的なパターンを有する。この場合、ａ＝ａ１＝ａ２である。
【０１０９】
繊維または繊維束が互いに対して角度βで押出フォーム中に導入される場合、繊維または繊維束は、各方向において、規則的なパターンに従っていることが好ましい。
【０１１０】
本発明による成型品の好ましい一実施形態において、
ｉ）  成型品の少なくとも１つの面の表面が、好ましくはスロットもしくは穴であり、より好ましくは押出方法の工程ＩＶ）の実施後に成型品の少なくとも１つの面の表面上に作製された、少なくとも１個の凹みを有し、および／または
ｉｉ）  成型品の少なくとも１つの面の表面が、好ましくはスロットもしくは穴であり、より好ましくは押出方法の工程Ｖ）の実施後に成型品の少なくとも１つの面の表面上に作製された、少なくとも１個の凹みを有する。
【０１１１】
図１は透視図として、押出フォームから製造された本発明の成型品（１）の好ましい一実施形態の概略図を示している。（２）は、成型品の第１の面（の表面）を表し、（３）は、対応する成型品の第２の面を表す。図１からさらに明らかなように、成型品の第１の面（２）は、この成型品の第２の面（３）に対向している。繊維（Ｆ）は、（４）によって表されている。この繊維の一方の端部（４ａ）、したがって、繊維領域（ＦＢ１）は、成型品の第２の面（２）から突出しているが、繊維領域（ＦＢ３）を構成する繊維の他方の端部（４ｂ）は、成型品の第２の面（３）から突出している。中間繊維領域（ＦＢ２）は、成型品の内部に入っており、したがって、押出フォームによって取り囲まれている。
【０１１２】
図１において、例えば単繊維または繊維束、好ましくは繊維束である繊維（４）が、成型品の厚さ方向（ｄ）に対して、または成型品の第１の面（２）の（表面の）直交方向に対して角度αをなしている。角度αは、１０°から７０°まで、好ましくは３０°から６０°まで、より好ましくは３０°から５０°まで、さらにより好ましくは３０°から４５°まで、特に４５°である。分かりやすくするために、図１は、１本だけの単繊維（Ｆ）を示している。
【０１１３】
図３は例示として、いくつかの異なる角度の概略図を示している。図３に示されている押出フォームから製造された成型品（１）は、第１の繊維（４１）および第２の繊維（４２）を含む。図３において、より分かりやすくするために、２本の繊維（４１）および（４２）に関しては、成型品の第１の面（２）から突出した繊維領域（ＦＢ１）のみが示されている。第１の繊維（４１）は、成型品の第１の面（２）の表面の直交方向（Ｏ）に対して第１の角度α（α１）を形成する。第２の繊維（４２）は、第１の面（２）の表面の直交方向（Ｏ）に対して第２の角度α（α２）を形成する。成型品の第１の面（２）上への第１の繊維（４１）の垂直投影（４１ｐ）は、成型品の第１の面（２）上への第２の繊維（４２）の垂直投影（４２ｐ）との間に角度βを形成する。
【０１１４】
図４は例示として、セル（８）の最大寸法（ａ方向）に対する異なる角度の概略図を示している。図４に示されている押出フォームから製造された成型品（１）は、繊維（４）およびセル（８）を含む。分かりやすくするために、図４は、１本のみの繊維（４）および１個のセル（８）を示している。成型品が一般的に、１個より多いセル（８）を含むことは明らかである。セル（８）の最大寸法（ａ）は、成型品の厚さ方向（ｄ）に対して≦４５°、好ましくは≦３０°、より好ましくは≦５°の角度γを有する。繊維（４）は、セル（８）の最大寸法（ａ）に対して≦６０°、好ましくは≦５０°の角度εで押出フォーム中に導入されている。
【０１１５】
本発明は、少なくとも１つの本発明の成型品および少なくとも１つのさらなる層（Ｓ１）を含む、パネルをさらに提供する。場合によっては、「パネル」は専門家の間で、「サンドイッチ構造物」、「サンドイッチ型材料」、「ラミネート」および／または「複合材料物品」と呼ばれることもあり得る。
【０１１６】
パネルの好ましい一実施形態において、パネルは、２つの層（Ｓ１）を有し、２つの層（Ｓ１）はそれぞれ、成型品の他方の面に対向する、成型品の一面上に取り付けられている。
【０１１７】
本発明のパネルの一実施形態において、層（Ｓ１）は、好ましくは反応性のある熱硬化性樹脂または熱可塑性樹脂であり、より好ましくはエポキシド、アクリレート、ポリウレタン、ポリアミド、ポリエステル、不飽和ポリエステル、ビニルエステルまたはこれらの混合物を主体としており、特にアミン硬化エポキシ樹脂、潜在硬化エポキシ樹脂、無水物硬化エポキシ樹脂またはイソシアネートおよびポリオールから形成されるポリウレタンである、少なくとも１種の樹脂を含む。この種類の樹脂系は例えば、Ｐｅｎｃｚｅｋら（Ａｄｖａｎｃｅｓ  ｉｎ  Ｐｏｌｙｍｅｒ  Ｓｃｉｅｎｃｅ、１８４、１〜９５頁、２００５年）、Ｐｈａｍら（Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第１３巻、２０１２年）、Ｆａｈｎｌｅｒ（Ｐｏｌｙａｍｉｄｅ，  Ｋｕｎｓｔｓｔｏｆｆ  Ｈａｎｄｂｕｃｈ  ３／４、１９９８年）およびＹｏｕｎｅｓ（ＷＯ１２１３４８７８Ａ２）から当業者に公知である。
【０１１８】
本発明によれば、
ｉ）  繊維（Ｆ）の繊維領域（ＦＢ１）が、第１の層（Ｓ１）と部分的もしくは完全に接触しており、好ましくは完全に接触しており、および／または
ｉｉ）  繊維（Ｆ）の繊維領域（ＦＢ３）が、第２の層（Ｓ１）と部分的もしくは完全に接触しており、好ましくは完全に接触しており、および／または
ｉｉｉ）  パネルが、成型品の少なくとも１つの面と少なくとも１つの層（Ｓ１）との間に、好ましくは二次元的な繊維材料もしくはポリマーフィルム、より好ましくはガラス繊維もしくは炭素繊維から構成された、ウェブ、スクリムもしくは織り組織の形態の少なくとも１つの層（Ｓ２）を有し、および／または
ｉｖ）  少なくとも１つの層（Ｓ１）が、樹脂を含み、パネルの成型品の押出フォームが、≦２０００ｇ／ｍ２、好ましくは≦１０００ｇ／ｍ２、より好ましくは≦５００ｇ／ｍ２、最も好ましくは≦１００ｇ／ｍ２の表面吸樹脂量を有し、および／または
ｖ）  少なくとも１つの層（Ｓ１）が、樹脂を含み、パネルが、≧２００Ｊ／ｍ２、好ましくは≧５００Ｊ／ｍ２、より好ましくは≧２０００Ｊ／ｍ２のはく離抵抗性を有する、
パネルも同様に好ましい。
【０１１９】
押出フォームに関しては、特に低い吸樹脂量が、例えば表面の封止または熱切断による押出フォームの整形によって達成される。
【０１２０】
同様に、本発明の成型品において、製造後の押出フォームの密封された表面を直接使用することもできる。押出フォームの較正後には一般に、最小の吸樹脂量および表面に向かって密度が増大していく密度勾配を特徴とする、高い表面品質を有する封止された表面が存在する。
【０１２１】
本発明の文脈において、表面吸樹脂量およびはく離抵抗性は、実施例に記載のように測定される。
【０１２２】
本発明のパネルのさらなる一実施形態において、少なくとも１つの層（Ｓ１）は、少なくとも１種の繊維材をさらに含み、
ｉ）  繊維材が、スクリムもしくは織り組織１つ当たり１５０ｇ／ｍ２から２５００ｇ／ｍ２までの基本質量を有する、チョップドファイバー、ウェブ、スクリム、編み物および／もしくは織り組織からできた１つもしくは複数の薄層の形態、好ましくはスクリムもしくは織り組織の形態、より好ましくはスクリムもしくは織り組織の形態の繊維を含み、ならびに／または
ｉｉ）  繊維材が、有機繊維、無機繊維、金属繊維もしくはセラミック繊維、好ましくはポリマー繊維、玄武岩繊維、ガラス繊維、炭素繊維もしくは天然繊維、より好ましくはガラス繊維もしくは炭素繊維のうちの繊維を含む。
【０１２３】
上記詳細は、天然繊維およびポリマー繊維にも適用することができる。
【０１２４】
少なくとも１種の繊維材をさらに含む層（Ｓ１）は、層（Ｓ１）が樹脂を含む場合、繊維強化層、特に繊維強化樹脂層とも呼ばれる。
【０１２５】
図２は、本発明のさらなる好ましい一実施形態を示している。例えば図１の実施形態の文脈において詳細に上述したように、本発明の成型品（１）を含む本発明のパネル（７）の二次元側面図が、示されている。そうではないとの記載がない限り、参照番号は、図１および図２の他の略語の場合においても同じ意味を有する。
【０１２６】
図２による実施形態において、本発明のパネルは、（５）および（６）によって表される２つの層（Ｓ１）を含む。２つの層（５）および（６）はそれぞれ、成型品（１）において互いに対向する面上にある。２つの層（５）および（６）は好ましくは、樹脂層または繊維強化樹脂層である。図２から明らかなように、繊維（４）の２つの端部は、それぞれの層（５）および（６）によって取り囲まれている。
【０１２７】
任意に、１つまたは複数のさらなる層が、成型品（１）と第１の層（５）との間および／または成型品（１）と第２の層（６）との間に存在することもできる。図１に関して上述したように、簡潔にするために、図２は、単繊維（Ｆ）と（４）も示している。実際に、繊維または繊維束の数に関しては、同様の記載事項が、図１に関して詳細に上述した繊維または繊維束の数にも当てはまる。
【０１２８】
本発明は、少なくとも１本の繊維（Ｆ）が部分的に、押出フォーム中に導入される、本発明の成型品を作製するための方法であって、この部分的な導入の結果、繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面から突出しており、繊維（Ｆ）の繊維領域（ＦＢ３）が、成型品の第２の面から突出している、方法をさらに提供する。
【０１２９】
本発明は、少なくとも１本の繊維（Ｆ）が部分的に、押出フォーム中に導入される、本発明の成型品を作製するための方法であって、この部分的な導入の結果、繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面から突出しており、繊維（Ｆ）の繊維領域（ＦＢ３）が、成型品の第２の面から突出しており、この結果、繊維（Ｆ）が、成型品の厚さ方向（ｄ）に対して１０°から７０°までの角度αで押出フォーム中に導入されている、方法をさらに提供する。
【０１３０】
繊維（Ｆ）および／または繊維束を導入する適切な方法は原則的に、当業者に公知のすべての方法である。適切な方法は例えば、ＷＯ２００６／１２５５６１またはＷＯ２０１１／０１２５８７において記述されている。
【０１３１】
本発明の方法の一実施形態において、少なくとも１本の繊維（Ｆ）が部分的に、針を使用して少なくとも１本の繊維（Ｆ）を縫い付けることによって押出フォーム中に導入され、この部分的な導入を、
ａ）  任意に、少なくとも１つの層（Ｓ２）を押出フォームの少なくとも１つの面に装着する工程、
ｂ）  押出フォームおよび任意の層（Ｓ２）中の繊維（Ｆ）１本当たり１個の穴を作製する工程であって、穴が第１の面から任意の層（Ｓ２）の中を通って押出フォームの第２の面まで延在する、工程、
ｃ）  少なくとも１本の繊維（Ｆ）を押出フォームの第２の面上に供給する工程、
ｄ）  押出フォームの第１の面から穴の中を通って押出フォームの第２の面まで針を通り抜けさせ、針に任意の層（Ｓ２）を通り抜けさせる工程、
ｅ）  少なくとも１本の繊維（Ｆ）を押出フォームの第２の面上の針にしっかりと固定する工程および
ｆ）  繊維（Ｆ）付きの針を、穴の中を通るように送り返し、この結果、繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面または任意の層（Ｓ２）から突出しており、繊維（Ｆ）の繊維領域（ＦＢ３）が、成型品の第２の面から突出している状態になる工程
によって実施することが好ましく、
工程ｂ）と工程ｄ）とを同時に実施することがより好ましい。
【０１３２】
工程ａ）における少なくとも１つの層（Ｓ２）の装着は例えば、上記のように、工程ＩＶ）の最中および／または直後に実施することができる。
【０１３３】
特に好ましい一実施形態において、工程ｂ）およびｄ）は、同時に実施される。この実施形態において、第１の面から押出フォームの第２の面への穴は、押出フォームの第１の面から押出フォームの第２の面まで針を通り抜けさせることによって作製される。
【０１３４】
この実施形態において、少なくとも１本の繊維（Ｆ）の導入は例えば、
ａ）  任意に、層（Ｓ２）を押出フォームの少なくとも１つの面に装着する工程、
ｂ）  少なくとも１本の繊維（Ｆ）を押出フォームの第２の面上に供給する工程、
ｃ）  押出フォームおよび任意の層（Ｓ２）中の繊維（Ｆ）１本当たり１個の穴を作製する工程であって、穴が第１の面から任意の層（Ｓ２）の中を通って押出フォームの第２の面まで延在し、穴が、針に押出フォームおよび任意の層（Ｓ２）を通り抜けさせることによって作製される、工程
ｄ）  少なくとも１本の繊維（Ｆ）を押出フォームの第２の面上の針にしっかりと固定する工程、
ｅ）  繊維（Ｆ）付きの針を、穴の中を通るように送り返し、この結果、繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面または任意の層（Ｓ２）から突出しており、繊維領域（ＦＢ３）が、成型品の第２の面から突出している状態になる工程、
ｆ）  任意に、第２の面上の繊維（Ｆ）を切り取る工程および
ｇ）  任意に、針に付いて形成された繊維（Ｆ）のループを切開する工程
を含んでもよい。
【０１３５】
好ましい一実施形態において、使用される針は、かぎ針であり、少なくとも１本の繊維（Ｆ）が、工程ｄ）においてかぎ針につなぎとめられる。
【０１３６】
さらなる好ましい一実施形態において、複数の繊維（Ｆ）が、上記工程によって押出フォーム中に同時に導入される。
【０１３７】
本発明は、反応性のあるねばついた樹脂の形態の少なくとも１つの層（Ｓ１）を、好ましくは液体含浸法、より好ましくは圧力または真空支援含浸法、特に好ましくは真空インフュージョン法または圧力支援注入法、最も好ましくは真空インフュージョンによって本発明の成型品に装着し、硬化させる、本発明のパネルを作製するための方法をさらに提供する。液体含浸法自体は、当業者に公知であり、例えば、Ｗｉｌｅｙ  Ｅｎｃｙｃｌｏｐｅｄｉａ  ｏｆ  Ｃｏｍｐｏｓｉｔｅｓ（第２版、Ｗｉｌｅｙ、２０１２年）、Ｐａｒｎａｓら（Ｌｉｑｕｉｄ  Ｃｏｍｐｏｓｉｔｅ  Ｍｏｕｌｄｉｎｇ、  Ｈａｎｓｅｒ、２０００年）およびＷｉｌｌｉａｍｓら（Ｃｏｍｐｏｓｉｔｅｓ  Ｐａｒｔ  Ａ、２７、５１７〜５２４頁、１９９７年）において詳細に記述されている。
【０１３８】
様々な補助材料を、本発明のパネルの作製のために使用することができる。真空インフュージョンによる作製のための適切な補助材料は例えば、好ましくはナイロンから製造された真空フィルム、好ましくはナイロンから製造された真空封止テープ、流動助剤、好ましくはポリオレフィンから製造された分離フィルム、好ましくはポリエステルから製造されたはく離織布および半透過フィルム、好ましくはメンブレンフィルム、より好ましくはＰＴＦＥメンブレンフィルムならびに好ましくはポリエステルから製造された吸収フリースである。適切な補助材料の選択は、製造しようとする部品、選択された方法および使用される材料、特に樹脂系によって導き出される。エポキシドおよびポリウレタンを主体とした樹脂系を使用する場合、ナイロンから製造された流動助剤、ポリオレフィンから製造された分離フィルム、ポリエステルから製造されたはく離織布およびＰＴＦＥメンブレンフィルムとしての半透過フィルムならびにポリエステルから製造された吸収フリースを使用することが好ましい。
【０１３９】
これらの補助材料は、本発明のパネルを作製するための方法において、様々な態様で使用することができる。パネルはより好ましくは、真空インフュージョンにより繊維強化外側プライを装着することによって成型品から作製される。一般的な一構築様式において、本発明のパネルの作製のために、繊維材および任意にさらなる層を成型品の上面および下面に装着する。続いて、はく離織布および分離フィルムを位置決めする。液体状樹脂系のインフュージョンにおいて、流動助剤および／またはメンブレンフィルムを用いて処理することができる。次の変更形態が、特に好ましい：
ｉ）  構造体の１つだけの面上への流動助剤の使用および／または
ｉｉ）  構造体の両面上への流動助剤の使用および／または
ｉｉｉ）  半透膜を有する構造体（ＶＡＰ構造体）；半透膜は好ましくは、成型品の全領域にわたって覆いかぶせられており、半透膜を覆いかぶせた成形品の１つの面または両面上には、流動助剤、分離フィルムおよびはく離織布が使用されているが、真空封止テープを使って半透膜により成型品の表面を封止し、吸収フリースを、成型品から遠くにある方の半透膜の面上に取り付けており、この結果、空気が、全領域にわたって上方に排気されるようになっている、および／または
ｉｖ）  ゲートに対向している成型品の面に位置決めされ、この結果、空気が反対側の面からゲートに排気されるようになることが好ましいメンブレンフィルムから製造された、真空ポケットの使用。
【０１４０】
続いて、構造体に、樹脂系のためのゲートおよび排気のためのゲートを備え付ける。最後に、真空フィルムを構造体全体にわたって装着し、封止テープによって封止し、構造体全体を排気する。樹脂系のインフュージョン後、樹脂系の反応の反応を、真空を維持した状態で実施する。
【０１４１】
本発明は、風車の動翼のために、輸送分野において、建設分野において、自動車製造において、造船において、鉄道車両製造において、コンテナ製造のために、衛生設備のためにおよび／または航空宇宙において、本発明の成型品または本発明のパネルを使用する方法をさらに提供する。
【０１４２】
以下、本発明を例によって説明する。
【実施例】
【０１４３】
［実施例１］
ａ）  フォームの作製
すべての本発明の実験において、様々な押出フォーム（例ＩＦ１からＩＦ６）を使用している。比較のために、ポリマーフォームを、粒子を発泡させる型のプロセスによって作製した（比較例ＣＦ７およびＣＦ８）。表１は、使用されたフォームおよびこれらのフォームの特徴的な性質の概要を提供している。個別のフォームを下記のように作製した後、強化のために２０ｍｍに切り詰める。
【０１４４】
ＩＦ１、ＩＦ２およびＩＦ３
本発明のフォームスラブが、タンデム型押出システム内で作製される。１００部のポリスチレン（ＰＳ１４８Ｈ、ＢＡＳＦ）を難燃剤および添加剤（０．２部のタルク）と一緒に、溶融押出機に継続的に供給する。難燃剤および添加剤は、ポリスチレン（ＰＳ１４８Ｈ、ＢＡＳＦ）に取り込まれたマスターバッチの形態である。溶融押出機（ＺＳＫ１２０）に組み込まれた注入口を介して、発泡剤（ＣＯ２、エタノール、ｉ−ブタン）を継続的に送り込む。発泡剤を含む総処理能力は、７５０ｋｇ／ｈである。発泡剤を含有する溶融物を、下流側の冷却押出機（ＫＥ４００）内で冷却し、スロットダイの中を通るように押出する。発泡している溶融物を、表面がＴｅｆｌｏｎによって被覆されている加熱された較正器により、コンベヤベルトを用いて相異なる引取り速度で引き取り、スラブに形成する。機械的加工前の一般的なスラブ寸法は、概ね幅７００ｍｍ（ｙ方向）および厚さ５０ｍｍ（ｚ方向）である。
【０１４５】
ＩＦ４
ＩＦ１と同様に、フォームスラブが、タンデム型押出システム内で作製される。２５部のＰＰＥおよび７５部のＰＳからなる総体としての配合物を作製するために、溶融押出機（ＺＳＫ１２０）に、ポリフェニレンエーテルマスターバッチ（ＰＰＥ／ＰＳマスターバッチ、Ｎｏｒｙｌ  Ｃ６８５０、Ｓａｂｉｃ）およびポリスチレン（ＰＳ１４８Ｈ、ＢＡＳＦ）を継続的に供給する。さらに、タルク（０．２部）等の添加剤をＰＳマスターバッチ（ＰＳ１４８Ｈ、ＢＡＳＦ）として、取入れ口を介して計量供給する。発泡剤（ＣＯ２、エタノールおよびｉ−ブタン）を、加圧下で注入口に注入する。発泡剤および添加剤を含む総処理能力は、７５０ｋｇ／ｈである。発泡剤を含有する溶融物を、下流側の冷却押出機（ＺＥ４００）内で冷却し、スロットダイの中を通るように押出する。発泡している溶融物を、表面がＴｅｆｌｏｎによって被覆されている加熱された較正器により、コンベヤベルトを用いて引き取り、スラブに形成する。機械的加工前の一般的なスラブ寸法は、概ね幅８００ｍｍ（ｙ方向）および厚さ６０ｍｍ（ｚ方向）である。
【０１４６】
ＩＦ５
ＩＦ１と同様に、同じタンデム型押出システムを、同じ処理能力を用いて使用する。使用されるポリマーは、５０部のスチレン−無水マレイン酸ポリマー（ＳＭＡ）（Ｘｉｒａｎ  ＳＺ２６０８０、Ｐｏｌｙｓｃｏｐｅ）および５０部のスチレン−アクリロニトリルポリマー（ＳＡＮ）（ＶＬＬ２５０８０、ＢＡＳＦ）の配合物である。さらに、核形成剤（０．２部のタルク）および安定剤（０．２部のＴｉｎｕｖｉｎ２３４）を添加する。使用される発泡剤は、ＣＯ２、アセトンおよびｉ−ブタンである。
【０１４７】
ＩＦ６
ポリエステルフォームを、押出システム内で多口ダイの中を通るように発泡押出する。熱可塑性ポリマー（脱水ＰＥＴビーズ）を、二軸押出機（スクリュー直径＝１３２ｍｍ、直径に対する長さの比＝２４）の溶融区域において溶融させ、核形成剤と混合する。溶融後、シクロペンタンを発泡剤として添加する。総処理能力は、約１５０ｋｇ／ｈである。発泡剤の添加直後に、均一な溶融物を下流側ハウジングおよび静的ミキサーによって冷却する。溶融物は、多口ダイに到達する前に、溶融物用フィルターを通り抜けなければならない。膨張性溶融物を、多口ダイによって発泡させ、個々のストランドを、較正装置によって合わせて一塊にする。続いて、押出されたスラブに、一定の幾何学的外形になるような材料除去によって仕上げ加工を施し、押出方向に対して平行な熱溶接によって一体化する。フォームの平均密度は、６０ｋｇ／ｍ３である。
【０１４８】
ＣＦ７
使用されるフォームは、ポリエステル主体型成型フォームである。膨張性ビーズおよびフォームスラブを、ＷＯ２０１２／０２０１１２、例７と同様に作製する。
【０１４９】
ＣＦ８
使用されるフォームは、粒子を発泡させる型の機械装置内でフォームスラブとして作製されたポリスチレン主体型成型フォームであり、後で、ノコギリで切断してスラブにする（原材料の主成分：Ｓｔｙｒｏｐｏｒ  Ｐ３２６、ＢＡＳＦ）。
【０１５０】
ｂ）  フォームのキャラクタリゼーション
フォームの特性を次のように測定する。
【０１５１】
−  ガラス転移温度（ＴＧ）：ガラス転移温度は、ＩＳＯ１１３５７−２（２０１４年７月版）に従って、窒素雰囲気下において２０Ｋ／分の加熱速度での２回目の加熱を実行したときに測定される。
【０１５２】
−  異方性：異方性の測定に関しては、フォームの中間領域のセルの顕微鏡像を、統計的に評価する。セルの最大寸法は、「ａ方向」と呼ばれ、直交するように配向されている他の２つの寸法（ｂ方向およびｃ方向）は、このａ方向に対して導き出されている。異方性は、ａ方向とｃ方向との商として計算される。
【０１５３】
−  厚さ方向（ｄ）に対するセルのａ方向の配向、角度γ：セルのａ方向の配向も同様に、顕微鏡像によって評価される。ａ方向と厚さ方向（ｄ）との間に形成された角度により、配向が与えられる。
【０１５４】
−  セル（ｃ方向）の最小寸法：異方性と同様に、セルの最小寸法は、顕微鏡像の統計的分析によって測定される。
【０１５５】
−  ｚ方向の圧縮強さ：圧縮強さは、ＤＩＮ  ＥＮ  ＩＳＯ８４４（２００９年１０月独国版に準拠）に従って測定される。
【０１５６】
−  ｘ方向のフォームの圧縮強さに対するｚ方向のフォームの圧縮強さの比（圧縮強さｚ／ｘ）：ｘ方向の圧縮強さに対するｚ方向の圧縮強さの比は、２つの個別の値の商によって測定される。
【０１５７】
−  独立セル含量：独立セル含量は、ＤＩＮ  ＥＮ  ＩＳＯ４５９０（２００３年８月独国版に準拠）に従って測定される。
【０１５８】
−  密度：純粋なフォームの密度が、ＩＳＯ８４５（２００９年１０月版）に従って測定される。
【０１５９】
−  吸樹脂量：吸樹脂量に関しては、平削りによって表面から材料を除去した後にフォームを比較する。使用される樹脂系、フォームスラブおよびガラスロービングに加えて、次の補助材料も使用される：ナイロン真空フィルム、真空封止テープ、ナイロン流動助剤、ポリオレフィン分離フィルム、ポリエステルはく離織布およびＰＴＦＥメンブレンフィルムならびにポリエステル吸収フリース。パネルは、真空インフュージョンにより繊維強化外側プライを装着することによって成型品から作製される。２つのプライのＱｕａｄｒａｘガラスロービング（ＥガラスＳＥ１５００、ＯＣＶ；テキスタイル：Ｓａｅｒｔｅｘ、いずれの場合においても１２００ｇ／ｍ２の等方性ラミネート［０°／−４５°／９０°４５°］）がそれぞれ、フォームの上面および下面に装着される。標準的なパネルの作製とは著しく異なり、吸樹脂量の測定のために、分離フィルムをフォームとガラスロービングとの間に挿入する。このようにすれば、純粋なフォームの吸樹脂量を測定することができる。はく離織布および流動助剤は、ガラスロービングのいずれかの面上に取り付けられている。続いて、構造体に、樹脂系のためのゲートおよび排気のためのゲートを備え付ける。最後に、真空フィルムを構造体全体にわたって装着し、封止テープによって封止し、構造体全体を排気する。構造体は、ガラス表面が、電気加熱可能なステージ上にあるように製造される。
【０１６０】
使用される樹脂系は、アミン硬化エポキシド（樹脂：ＢＡＳＦ  Ｂａｘｘｏｒｅｓ  ５４００、硬化剤：ＢＡＳＦ  Ｂａｘｘｏｄｕｒ５４４０、混合比およびさらなる加工はデータシートに準拠）である。２種の成分を混合した後、樹脂を、２０ｍｂａｒになるまで１０分抜き出す。２３＋／−２℃の樹脂温度において、インフュージョンを、予備加熱された構造体（ステージ温度：３５℃）を対象にして実施する。続いて、０．３Ｋ／分で３５℃から７５℃まで昇温し、７５℃で６時間等温硬化することによって、成型品およびガラス繊維強化外側プライからなるパネルを作製することができる。
【０１６１】
最初に、フォームの見かけの密度を得るために、フォームをＩＳＯ８４５（２００９年１０月版）に従って分析する。樹脂系が硬化したら、加工済みパネルを、真空フィルムのはめ合いが不完全な結果として起きる縁部領域における過剰な樹脂の蓄積を回避するために切り詰める。続いて、外側プライを除去し、存在するフォームを再度、ＩＳＯ８４５によって分析する。密度の差異により、絶対吸樹脂量が与えられる。したがって、フォームの厚さをかけることにより、ｋｇ／ｍ２として、対応する吸樹脂量が与えられる。
【０１６２】
−  真空安定性：真空安定性は、定性的に査定される。フォームをアルミニウムプレートに装着し、ポリエステルフリースによって被覆し、真空フィルムを装着した後、１０〜２０ｍｂａｒの範囲の減圧に晒す。寸法の変化を、定性的に観察する。
【０１６３】
−  熱成形性：熱成形性は、定性的に査定される。この目的のために、加熱されたアルミニウム製の本体を、温和な圧力下でフォームに装着し、熱劣化を同時に回避しながら成形性を査定する。
【０１６４】
【表１】
2018506610.tif 000003
【０１６５】
本発明の押出フォームは、高い異方性、高い独立セル含量および良好な真空安定性という点で注目すべきである。さらに、すべての押出フォームは、熱によるプロセスによって成形することができる。さらに、厚さ方向の高い圧縮強さを、低い密度において達成することができ、特にＩＦ１からＩＦ５の場合、吸樹脂量を非常に低く保持することができる。
【０１６６】
ｃ）  成型品の作製（フォームの強化）
すべてのフォームは、ガラス繊維によって強化される。成型品は、次のように作製され、成型品の特性は、表２に示されている。実験に応じて、手に乗せられる供試材から、より大きな試料に至るまでが、作製される。
【０１６７】
ＣＭ１
フォームＩＦ１を、ガラス繊維（ロービング、Ｓ２ガラス、４０６ｔｅｘ、ＡＧＹ）によって強化する。ロービングの形態のガラス繊維を、０°の角度αで導入する。ガラス繊維は、ａ１＝ａ２＝１２ｍｍの等距離になるように、規則的な長方形パターンで導入されている。後で外側プライとして導入されるガラス繊維マットへの固着を改良するために、両面上には、約５．５ｍｍのガラス繊維が余剰部分として、外側プライにさらに残されている。繊維または繊維ロービングは、針とかぎとを併用する型のプロセスによって自動的に導入される。最初に、かぎ針（約０．８０ｍｍの直径）を、第１の面から押出フォームの第２の面まで完全に貫入するように使用する。第２の面上には、ロービングをかぎ針のかぎにつなぎとめ、次いで、針によって第２の面から押出フォームの第１の面まで引っ張り戻す。最後に、第２の面上のロービングを切り取り、針に付いて形成されたロービングのループを切開する。この結果、かぎ針は、次の操作に使える状態になる。
【０１６８】
ＩＭ２
フォームＩＦ１を、ガラス繊維（ロービング、Ｓ２ガラス、４０６ｔｅｘ、ＡＧＹ）によってＣＭ１と同様に強化する。ロービングの形態のガラス繊維を、９０°の角度βで相異なる異なる４つの空間的方向に向かって、４５°の角度αで導入する。
【０１６９】
ＣＭ３
フォームＩＦ２をＣＭ１と同様に強化するが、角度εのみは、異なる。
【０１７０】
ＣＭ４
フォームＩＦ３をＣＭ１と同様に強化する。
【０１７１】
ＩＭ５
フォームＩＦ４をＩＭ２と同様に強化する。
【０１７２】
ＩＭ６
フォームＩＦ４をＩＭ２と同様に強化する。強化前に、スロットの付いているスラブを、丸ノコギリを使った材料除去処理によって作製する。長手方向および横方向のスロットの間隔は、３０ｍｍである。スロットは、２ｍｍのスロット幅および１９ｍｍのスロット深さ（２０ｍｍのスラブ厚さ）を有するスラブの１つの面上にのみ導入されている。
【０１７３】
ＩＭ７
ＩＭ７の作製は、ＩＭ６と同様である。スロットの導入に加えて、テキスタイル裏当て用のテキスタイル（キャンバス地、５０ｇ／ｍ２、熱可塑性バインダー含有のＥガラス）も、熱的手段によってスロットの付いていない面上に装着する。
【０１７４】
ＩＭ８
フォームＩＦ４を、ＩＭ５と同様に強化する。相違点は、異なるかぎ針（直径約１．１２ｍｍ）およびより厚いロービング（Ｅガラス、ＳＥ１５００、９００ｔｅｘ、３Ｂ）が使用されることである。
【０１７５】
ＩＭ９
フォームＩＦ４を、かえし付きのかぎ針によって強化する。この目的のために、３０ｍｍの長さを有するロービング（Ｅガラス）から構成されたチョップドグラスファイバーを、フォームの全領域にわたって施用した後、いくつかのかえし付きのかぎ針を有する針棒とつながった針によって押し込み、フォーム中に差し入れる。針を引き出した後には、繊維の大部分がフォーム中に残留しているが、表面の過剰な繊維を吸引によって除去する。この工程を、すべての所望の方向に向けて繰り返す。相異なる方向の繊維の比率は、事実上同一である。
【０１７６】
ＩＭ１０
フォームＩＦ５をＩＭ２と同様に強化する。
【０１７７】
ＩＭ１１
フォームＩＦ６をＩＭ２と同様に強化する。
【０１７８】
ＣＭ１２
フォームＣＦ７をＩＭ２と同様に強化する。
【０１７９】
ＣＭ１３
フォームＣＦ８をＩＭ２と同様に強化する。
【０１８０】
ｄ）  成型品のキャラクタリゼーション
−  ドレープ性：成型品のドレープ性は、定性的に測定される。この目的のために、成型品を、２ｍの曲率半径を有する湾曲した型上に配置する。型の曲率への適合および材料の損失または成型品の欠陥の回避を査定する。
【０１８１】
−  縫い付けにくさ：ロービングによる強化における製造上の利点の査定のために、比較用の貫入試験を実施する。針を、動的試験機に機械的にしっかりと固定する。続いて、針を使用して、異なる５つの箇所においてフォームを貫入させ、力−距離プロファイルを記録する。正弦半波は、２５ｍｍの振幅を有し、このため、針がフォームに２５ｍｍ貫入する。針が衝突するとき、針は、２ｍ／秒の速度を有する。試料の厚さに応じて、試料は貫入される。試料表面が、測定のゼロ位を形成する。力は、圧電式力トランスデューサによって測定されている。報告した値は、５回の測定の平均値であり、貫入深さ１０ｍｍにおけるニュートン（Ｎ）としての力を反映している。
【０１８２】
【表２】
2018506610.tif 000004
【０１８３】
本発明の押出フォームを、再現性の良い簡単な方法により繊維によって加工して、本発明の成型品を得ることができる。セルの最大寸法（ａ方向）に対して６０°未満の角度εで繊維を導入することは、この導入の結果として、強化プロセスにおける耐貫通性を低下させることができる（ＣＭ１からＣＭ３までの角度および縫い付けにくさの高まりを参照されたい。）ため、有利である。さらに、密度が低下した押出フォーム（ＣＭ４）によって、耐貫通性をさらに低下させることができる。成型品のドレープ性は、スロットによって達成することができるが、スロットは有利には、成型品（ＩＭ６とＩＭ５との対比）への繊維の導入前に導入される。さらなる改良は、裏面上のテキスタイルキャリアによって達成することができ、この結果、切断されたフォーム要素が抜け出ないようになり、全体的完全性（ＩＭ７）が改良される。最後に、異なる繊維種類（ＩＭ８）、導入プロセス（ＩＭ９）および押出フォーム（ＩＭ１０、ＩＭ１１）を利用することができる。
【０１８４】
ｅ）  パネルの作製
続いて、成型品を使用して、節ａ）（吸樹脂量の測定）において上述したように真空インフュージョン（ＶＩ）により繊維強化外側プライを装着することによって、パネルを作製する。しかしながら、フォームではなく成型品を使用しており、吸樹脂量の測定とは著しく異なり、成型品とガラスロービングとの間に分離フィルムがさらに導入されることはない。
【０１８５】
ｆ）  パネルのキャラクタリゼーション
−  せん断剛性および安定性：せん断特性は、ＤＩＮ５３２９４に従って、２３℃および５０％の相対湿度（１９８２年２月版）で測定される。
【０１８６】
−  はく離抵抗性：パネルのはく離抵抗性は、単一の片持ち梁（ＳＣＢ）試料によって測定される。試料の成型品高さは、２０ｍｍであり、外層はそれぞれ、厚さ約２ｍｍの準等方性ガラス繊維強化エポキシ樹脂層からなる。試料は、各供試材への荷重の負荷および各供試材の除去が（３回から４回）繰り返されるようにして、Ｚｗｉｃｋ  Ｚ０５０引張試験器内において５ｍｍ／分の速度で試験される。割れの成長または増大（Δａ）を、荷重サイクルごとに目視により査定する。力−距離プロットを使用して、割れ成長エネルギー（ΔＵ）を確定する。この割れ成長エネルギーを使用して、
【数１】
2018506610.tif 000005
（式中、Ｂが、試料幅である。）として引裂強さまたははく離抵抗性を確定する。
【０１８７】
−  防しわ性：外側プライのしわ形成（微細なしわの形成）に対する抵抗性を、測定された材料の基本特性に基づいて計算する。外側プライのしわ形成に対する耐膨れ性は、
【数２】
2018506610.tif 000006
（式中、ＥＣ３が、厚さ方向のコア剛性であり、Ｅｆが、外層の剛性であり、ＧＣが、コア材料のせん断剛性である。）として測定することができる。
【０１８８】
【表３】
2018506610.tif 000007
【０１８９】
すべての本発明のパネルは、特にスラブの直交方向に対して平行にセル主軸が配向されている場合（ＩＰ２とＣＰ３との対比）、低い密度と結び付いた高い防しわ性（ＩＰ２およびＩＰ５からＩＰ１１）という点で注目すべきである。したがって、使用時に故障する可能性をなくすことができる。スロットダイの中を通るようにした押出によって作製されたフォーム（ＩＰ２およびＩＰ５からＩＰ１０）を使用することは、特に有利であることがさらに判明している。はく離抵抗性およびせん断剛性／せん断抵抗は、密度が低い場合に高い。対照的に、比較用フォームの防しわ性は低く、またはより高い特性を達成するために必要な密度が高い。
【０１９０】
［実施例２］
（好ましい繊維角度の例示用のパネルの設計、理論的な判定）
押出フォームＩＦ４を含む成型品の機械的特性を、理論的に判定した。使用された繊維（Ｆ）は、ガラス繊維（ロービング、Ｅガラス、９００ｔｅｘ、３Ｂ）だった。繊維（Ｆ）が導入されたと想定した角度αは、０°から８０°までの範囲だった。＞０°の角度αにおいて、繊維（Ｆ）は、互いに対して角度β（０°、９０°、１８０°、２７０°）で異なる４つの空間的方向に向かっていると想定した。規則的な長方形パターンがａ＝１６ｍｍの等距離を有し、０°の角度αにおいては、１ｍ２当たり１５６２５本のガラス繊維要素があると想定した。
【０１９１】
せん断弾性率を、相異なる角度αについて計算した。この目的のために、しなやかな支柱によるストラット−タイモデルを使用して、上側の外層と下側の外層とを接続した。外層は、無限に堅いものであると想定した。押出フォームは、２５ｍｍの厚さ、せん断剛性Ｇ＝１４ＭＰａおよび圧縮剛性Ｅ＝３５ＭＰａを有していた。フォームの表面における吸樹脂量は、０．２ｋｇ／ｍ２であると想定した。
【０１９２】
繊維束は、Ｅガラス繊維からなる。製造プロセスの結果、強化要素は、２×９００ｔｅｘ（＝１８００ｔｅｘ）の厚さを有しており、繊維の体積含量は、４０体積％であると想定し、直径は、１．５ｍｍであると想定した。これにより、角度αに応じて、表４において報告されているせん断弾性率、加工済みパネル中の成型品の密度および固有せん断弾性率の数値が高まる。
【０１９３】
【表４】
2018506610.tif 000008
【０１９４】
せん断剛性は、繊維角度の高まりに伴って迅速に増大していった後、約６０°を超えると再度低下していくことが、はっきりと明らかになっている。
【０１９５】
パネルの使用に関しては一般に、曲げ剛性または耐膨れ性が非常に重要である。平行になった対称の外層を有するパネルの膨れ剛性は、端部に導入される標準的な力によって、次のように測定することができる：
【数３】
2018506610.tif 000009
（式中、Ｆが、全体的な膨れの発生前の力（＝耐膨れ性）であり、Ｄが、パネルの曲げ剛性であり、Ｇが、成型品（＝コア材料）のせん断弾性率であり、ｔが、パネルの成型品の厚さであり、ｂが、パネルの幅であり、ｄが、成型品（＝コア材料）の厚さと１つの外層の厚さとの合計である。）。
【０１９６】
パネルの曲げ剛性は、
【数４】
2018506610.tif 000010
から計算され、ＥＤが、外層の弾性係数であり、ＥＫが、成型品（＝コア材料）の弾性係数であり、ｔＤが、一面当たりの外層の厚さであり、ｔｋが、成型品（＝コア材料）の厚さであり、ｄが、コア材料の厚さと１つの外層の厚さとの合計である。
【０１９７】
パネルの幅は、０．１ｍであると想定したが、長さは、０．４ｍだった。成型品の厚さは、２５ｍｍであり、外層の厚さは、２ｍｍであり、外層の弾性係数は、３９ＧＰａだった。
【０１９８】
使用された成型品は、例ＣＭ１４からＣＭ２３による成型品だった。
【０１９９】
表５には、結果が記載されている。
【０２００】
【表５】
2018506610.tif 000011
【０２０１】
膨れ安定性は、角度αの高まりに伴って迅速に増大していった後、約６０°を超えると再度低下していくことが、はっきりと明らかになっている。
【図１】
2018506610.tif 000012
【図２】
2018506610.tif 000013
【図３】
2018506610.tif 000014
【図４】
2018506610.tif 000015
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
少なくとも１本の繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面から突出しており、繊維（Ｆ）の繊維領域（ＦＢ３）が、成型品の第２の面から突出している、押出フォームから製造された成型品であって、押出フォームが、
Ｉ）  ポリマー溶融物を押出機内に供給する工程、
ＩＩ）  工程Ｉ）において供給されたポリマー溶融物に少なくとも１種の発泡剤を導入して、発泡性ポリマー溶融物を得る工程、
ＩＩＩ）  工程ＩＩ）において得られた発泡性ポリマー溶融物を、発泡性ポリマー溶融物を膨張させながら、少なくとも１個のダイ開口部の中を通ってより低い圧力の領域に入るように押出機から押出して、膨張フォームを得る工程および
ＩＶ）  工程ＩＩＩ）から得た膨張フォームを、整形工具の中を通るように膨張フォームを誘導することによって較正して、押出フォームを得る工程
を含む、押出方法によって作製されており、
繊維（Ｆ）が、成型品の厚さ方向（ｄ）に対して１０°から７０°までの角度αで押出フォーム中に導入されており、２本以上の繊維（Ｆ）が、成型品中で互いに対して角度βをなしており、角度βが、β＝３６０°／ｎの範囲であり、ここで、ｎは整数である、
成型品。
【請求項２】
ｉ）  工程Ｉ）において供給されたポリマー溶融物が、少なくとも１種の添加剤を含み、ならびに／または
ｉｉ）  少なくとも１種の添加剤が、工程ＩＩ）中にポリマー溶融物に添加され、および／もしくは工程ＩＩ）と工程ＩＩＩ）との間に発泡性ポリマー溶融物に添加され、ならびに／または
ｉｉｉ）  少なくとも１種の添加剤が、工程ＩＩＩ）中に膨張フォームに加えられ、および／もしくは工程ＩＶ）中に膨張フォームに加えられ、ならびに／または
ｉｖ）  少なくとも１つの層（Ｓ２）が、工程ＩＶ）の最中および／もしくは直後に押出フォームに装着され、ならびに／または
ｖ）  次のプロセス工程、すなわち、
Ｖ）  工程ＩＶ）において得られた押出フォームの材料除去処理
が、工程ＩＶ）後に実施される、
請求項１に記載の成型品。
【請求項３】
押出フォームが、ポリスチレン、ポリエステル、ポリフェニレンオキシド、フェニレンオキシドから製造されるコポリマー、スチレンから製造されるコポリマー、ポリアリールエーテルスルホン、ポリフェニレンスルフィド、ポリアリールエーテルケトン、ポリプロピレン、ポリエチレン、ポリアミド、ポリアミドイミド、ポリエーテルイミド、ポリカルボネート、ポリアクリレート、ポリ乳酸、ポリビニルクロリドまたはこれらの混合物から選択される少なくとも１種のポリマーを主体としており、
ポリマーが好ましくは、ポリスチレン、ポリフェニレンオキシド、ポリスチレンとポリフェニレンオキシドとの混合物、ポリエチレンテレフタレート、ポリカルボネート、ポリエーテルスルホン、ポリスルホン、ポリエーテルイミド、スチレンから製造されるコポリマーまたはスチレンから製造されるコポリマーの混合物から選択され、
ポリマーがより好ましくは、スチレン、ポリスチレンとポリ（２，６−ジメチルフェニレンオキシド）との混合物、スチレン−無水マレイン酸ポリマーとスチレン−アクリロニトリルポリマー（ＳＭＡ／ＳＡＮ）との混合物またはスチレン−無水マレイン酸ポリマー（ＳＭＡ）であり、
スチレンから製造されるコポリマーが好ましくは、α−メチルスチレン、環ハロゲン化スチレン、環アルキル化スチレン、アクリロニトリル、アクリル酸エステル、メタクリル酸エステル、Ｎ−ビニル化合物、無水マレイン酸、ブタジエン、ジビニルベンゼンおよびブタンジオールジアクリレートから選択されるモノマーを、スチレンのためのコモノマーとして有する、
請求項１または２に記載の成型品。
【請求項４】
押出フォームが、セルを含み、
ｉ）  セルの少なくとも５０％、好ましくは少なくとも８０％、より好ましくは少なくとも９０％が、異方性であり、および／または
ｉｉ）  セルの少なくとも５０％、好ましくは少なくとも８０％、より好ましくは少なくとも９０％の最小寸法（ｃ方向）に対する最大寸法（ａ方向）の比が、≦１．０５、好ましくは１．１から１０までの範囲、特に好ましくは１．２から５までの範囲であり、および／または
ｉｉｉ）  セルの少なくとも５０％、好ましくは少なくとも８０％、より好ましくは少なくとも９０％の最小寸法（ｃ方向）の平均サイズが、０．０１ｍｍから１ｍｍまでの範囲、好ましくは０．０２ｍｍから０．５ｍｍまでの範囲、特に０．０２ｍｍから０．３ｍｍまでの範囲であり、および／または
ｉｖ）  セルの少なくとも５０％、好ましくは少なくとも８０％、より好ましくは少なくとも９０％が、直交異方性もしくは横等方性であり、および／または
ｖ）  セルの少なくとも５０％、好ましくは少なくとも８０％、より好ましくは少なくとも９０％が、セルの最大寸法（ａ方向）に基づいて成型品の厚さ方向（ｄ）に対して≦４５°、好ましくは≦３０°、より好ましくは≦５°の角度γで整列されており、および／または
ｖｉ）  押出フォームが、少なくとも８０％、好ましくは少なくとも９５％、より好ましくは少なくとも９８％の独立セル含量を有し、および／または
ｖｉｉ）  繊維（Ｆ）が、押出フォームのセルの少なくとも５０％、好ましくは少なくとも８０％、より好ましくは少なくとも９０％の最大寸法（ａ方向）に対して≦６０°、好ましくは≦５０°の角度εをなしている、
請求項１から３のいずれか一項に記載の成型品。
【請求項５】
ｉ）  押出フォームの少なくとも１種の機械的特性、好ましくはすべての機械的特性が、異方性、好ましくは直交異方性もしくは横等方性であり、ならびに／または
ｉｉ）  押出フォームの少なくとも１種の弾性率、好ましくはすべての弾性率が、異方性材料、好ましくは直交異方性もしくは横等方性材料のように振る舞い、ならびに／または
ｉｉｉ）  長さ（ｘ方向）の押出フォームの圧縮強さに対する厚さ（ｚ方向）の押出フォームの圧縮強さの比および／または幅（ｙ方向）の押出フォームの圧縮強さに対する厚さ（ｚ方向）の押出フォームの圧縮強さの比が、≧１．１、好ましくは≧１．５、特に好ましくは２から１０の間である、
請求項１から４のいずれか一項に記載の成型品。
【請求項６】
ｉ）  押出フォームが、４ｍｍから２００ｍｍまでの範囲、好ましくは５ｍｍから６０ｍｍまでの範囲の厚さ（ｚ方向）、少なくとも２００ｍｍ、好ましくは少なくとも４００ｍｍの長さ（ｘ方向）および少なくとも２００ｍｍ、好ましくは少なくとも４００ｍｍの幅（ｙ方向）を有し、ならびに／または
ｉｉ）  成型品の少なくとも１つの面の表面が、好ましくはスロットまたは穴であり、より好ましくは請求項１に記載の工程ＩＶ）の実施後に成型品の少なくとも１つの面の表面上に作製された、少なくとも１個の凹みを有し、ならびに／または
ｉｉｉ）  成型品の少なくとも１つの面の表面が、好ましくはスロットまたは穴であり、より好ましくは請求項２に記載の工程Ｖ）の実施後に成型品の少なくとも１つの面の表面上に作製された、少なくとも１個の凹みを有する、
請求項１から５のいずれか一項に記載の成型品。
【請求項７】
ｉ）  繊維（Ｆ）が、単繊維もしくは繊維束、好ましくは繊維束であり、ならびに／または
ｉｉ）  繊維（Ｆ）が、有機繊維、無機繊維、金属繊維もしくはセラミック繊維またはこれらの組合せ、好ましくはポリマー繊維、玄武岩繊維、ガラス繊維、炭素繊維もしくは天然繊維、特に好ましくはポリアラミド繊維、ガラス繊維、玄武岩繊維もしくは炭素繊維であり、ポリマー繊維が好ましくは、ポリエステル、ポリアミド、ポリアラミド、ポリエチレン、ポリウレタン、ポリビニルクロリド、ポリイミドおよび／もしくはポリアミドイミドからできた繊維であり、天然繊維が好ましくは、サイザル麻、麻、亜麻、竹、ココナッツおよび／もしくはジュートからできた繊維であり、ならびに／または
ｉｉｉ）  繊維（Ｆ）が、１束当たりガラス繊維の場合で少なくとも１０本、好ましくは１００本から１０００００本まで、より好ましくは３００本から１００００本までの数、炭素繊維の場合で１０００本から５００００本までの数、特に好ましくは、ガラス繊維の場合で５００本から５０００本までの数、炭素繊維の場合で２０００本から２００００本までの数の単繊維を有する繊維束の形態で使用され、ならびに／または
ｉｖ）  繊維領域（ＦＢ１）および繊維領域（ＦＢ３）がそれぞれ独立に、繊維（Ｆ）の全長の１％から４５％まで、好ましくは２％から４０％まで、より好ましくは５％から３０％までを占め、繊維領域（ＦＢ２）が、１０％から９８％まで、好ましくは２０％から９６％まで、より好ましくは４０％から９０％までを占め、ならびに／または
ｖ）  繊維（Ｆ）が、成型品の厚さ方向（ｄ）に対して３０°から６０°まで、好ましくは３０°から５０°まで、さらにより好ましくは３０°から４５°まで、特に４５°の角度αで押出フォーム中に導入されており、ならびに／または
ｖｉ）  成型品において、そこから繊維（Ｆ）の繊維領域（ＦＢ１）が突出している成型品の第１の面が、そこから繊維（Ｆ）の繊維領域（ＦＢ３）が突出している成型品の第２の面に対向しており、ならびに／または
ｖｉｉ）  成型品が、多数の繊維（Ｆ）、好ましくは繊維束を含み、および／もしくは１ｍ２当たり１０本より多い、好ましくは１ｍ２当たり１０００本より多い、より好ましくは１ｍ２当たり４０００本から４００００本までの繊維（Ｆ）または繊維束を含む、
請求項１から６に記載の成型品。
【請求項８】
請求項１から７のいずれか一項に記載の少なくとも１つの成型品および少なくとも１つの層（Ｓ１）を含む、パネル。
【請求項９】
層（Ｓ１）が、好ましくは反応性のある熱硬化性樹脂または熱可塑性樹脂であり、より好ましくはエポキシド、アクリレート、ポリウレタン、ポリアミド、ポリエステル、不飽和ポリエステル、ビニルエステルまたはこれらの混合物を主体としており、特にアミン硬化エポキシ樹脂、潜在硬化エポキシ樹脂、無水物硬化エポキシ樹脂またはイソシアネートおよびポリオールから形成されるポリウレタンである、少なくとも１種の樹脂を含む、請求項８に記載のパネル。
【請求項１０】
層（Ｓ１）が、少なくとも１種の繊維材をさらに含み、
ｉ）  繊維材が、チョップドファイバー、ウェブ、スクリム、編み物および／もしくは織り組織からできた１つまたは複数の薄層の形態、好ましくはスクリムもしくは織り組織の形態、より好ましくはスクリムもしくは織り組織１つ当たり１５０ｇ／ｍ２から２５００ｇ／ｍ２までの基本質量を有する、スクリムもしくは織り組織の形態の繊維を含み、ならびに／または
ｉｉ）  繊維材が、有機繊維、無機繊維、金属繊維もしくはセラミック繊維、好ましくはポリマー繊維、玄武岩繊維、ガラス繊維、炭素繊維もしくは天然繊維、より好ましくはガラス繊維もしくは炭素繊維を含む、
請求項８または９に記載のパネル。
【請求項１１】
パネルが、２つの層（Ｓ１）を有し、２つの層（Ｓ１）がそれぞれ、成型品の他方の面に対向する、成型品の一面上に取り付けられている、請求項８から１０のいずれか一項に記載のパネル。
【請求項１２】
ｉ）  繊維（Ｆ）の繊維領域（ＦＢ１）が、第１の層（Ｓ１）と部分的もしくは完全に接触しており、好ましくは完全に接触しており、および／または
ｉｉ）  繊維（Ｆ）の繊維領域（ＦＢ３）が、第２の層（Ｓ１）と部分的もしくは完全に接触しており、好ましくは完全に接触しており、および／または
ｉｉｉ）  パネルが、成型品の少なくとも１つの面と少なくとも１つの層（Ｓ１）との間に、好ましくは二次元的な繊維材料もしくはポリマーフィルム、より好ましくはガラス繊維もしくは炭素繊維から構成された、ウェブ、スクリムもしくは織り組織の形態の少なくとも１つの層（Ｓ２）を有し、および／または
ｉｖ）  少なくとも１つの層（Ｓ１）が、樹脂を含み、パネルの成型品の押出フォームが、≦２０００ｇ／ｍ２、好ましくは≦１０００ｇ／ｍ２、より好ましくは≦５００ｇ／ｍ２、最も好ましくは≦１００ｇ／ｍ２の表面吸樹脂量を有し、および／または
ｖ）  少なくとも１つの層（Ｓ１）が、樹脂を含み、パネルが、≧２００Ｊ／ｍ２、好ましくは≧５００Ｊ／ｍ２、より好ましくは≧２０００Ｊ／ｍ２のはく離抵抗性を有する、
請求項８から１１のいずれか一項に記載のパネル。
【請求項１３】
少なくとも１本の繊維（Ｆ）を部分的に押出フォーム中に導入することを含む、請求項１から７のいずれか一項に記載の成型品を作製するための方法であって、この部分的な導入の結果、繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面から突出しており、繊維（Ｆ）の繊維領域（ＦＢ３）が、成型品の第２の面から突出しており、この結果、繊維（Ｆ）が、成型品の厚さ方向（ｄ）に対して１０°から７０°までの角度αで押出フォーム中に導入されている、方法。
【請求項１４】
少なくとも１本の繊維（Ｆ）が部分的に、針を使用して少なくとも１本の繊維（Ｆ）縫い付けることによって押出フォーム中に導入され、
この部分的な導入を、
ａ）  任意に、少なくとも１つの層（Ｓ２）を押出フォームの少なくとも１つの面に装着する工程、
ｂ）  押出フォームおよび任意の層（Ｓ２）中の繊維（Ｆ）１本当たり１個の穴を作製する工程であって、穴が第１の面から任意の層（Ｓ２）の中を通って押出フォームの第２の面まで延在する、工程、
ｃ）  少なくとも１本の繊維（Ｆ）を押出フォームの第２の面上に供給する工程、
ｄ）  押出フォームの第１の面から穴の中を通って押出フォームの第２の面まで針を通り抜けさせ、針に任意の層（Ｓ２）を通り抜けさせる工程、
ｅ）  少なくとも１本の繊維（Ｆ）を押出フォームの第２の面上の針にしっかりと固定する工程および
ｆ）  繊維（Ｆ）付きの針を、穴の中を通るように送り返し、この結果、繊維（Ｆ）が、繊維領域（ＦＢ２）が成型品の内部に入っている状態で存在し、押出フォームによって取り囲まれている一方で、繊維（Ｆ）の繊維領域（ＦＢ１）が、成型品の第１の面または任意の層（Ｓ２）から突出しており、繊維（Ｆ）の繊維領域（ＦＢ３）が、成型品の第２の面から突出している状態になる工程、
によって実施することが好ましく、
工程ｂ）と工程ｄ）とを同時に実施することがより好ましい、
請求項１３に記載の方法。
【請求項１５】
反応性のあるねばついた樹脂の形態の少なくとも１つの層（Ｓ１）を請求項１から７のいずれか一項に記載の成型品上に、好ましくは液体含浸法、より好ましくは圧力または真空支援含浸法、特に好ましくは真空インフュージョン法または圧力支援注入法、最も好ましくは真空インフュージョンによって作製し、装着し、硬化させることを含む、請求項８から１２のいずれか一項に記載のパネルを作製する方法。
【請求項１６】
風車の動翼のために、輸送分野において、建設分野において、自動車製造において、造船において、鉄道車両製造において、コンテナ製造のために、衛生設備のためにおよび／または航空宇宙において、請求項１から７のいずれか一項に記載の成型品または請求項８から１２のいずれか一項に記載のパネルを使用する方法。
【国際調査報告】
2018506610.tif 000016
2018506610.tif 000017
2018506610.tif 000018
2018506610.tif 000019